(57)【要約】  本発明は、カラーフィルター及びＬＣＤの分野に関する。とりわけ特に、本発明は、式（Ｉ）［式中、Ａ1、Ａ2、Ａ3、及びＡ4は、それぞれ他と独立に、−ＮＲ1Ｒ2（ここで、Ｒ1及びＲ2は、それぞれ他と独立に、水素、Ｃ1−Ｃ8アルキル、−ＣＯ−Ｃ1−Ｃ8アルキル、−ＣＯ−Ｃ6−Ｃ14アリール、−ＣＯＯ−Ｃ1−Ｃ8アルキル、−ＣＯＯ−Ｃ6−Ｃ14アリール、−ＣＯＮＨ−Ｃ1−Ｃ8アルキル又は−ＣＯＮＨ−Ｃ6−Ｃ14アリールである）であるか、あるいはＡ1、Ａ2、Ａ3、及びＡ4は、それぞれ他と独立に、−ＯＨ、−ＳＨ、水素、Ｃ1−Ｃ8アルキル、Ｃ1−Ｃ8アルコキシ、又はＣ6−Ｃ14アリール若しくは−Ｏ−Ｃ6−Ｃ14アリール（それぞれ非置換であるか、又はハロゲン、ニトロ、シアノ、−ＯＲ10、−ＳＲ10、−ＮＲ10Ｒ11、−ＣＯＮＲ10Ｒ11、−ＣＯＯＲ10、−ＳＯ2Ｒ10、−ＳＯ2ＮＲ10Ｒ11、−ＳＯ3Ｒ10、−ＮＲ11ＣＯＲ10若しくは−ＮＲ11ＣＯＯＲ10（ここで、Ｒ10及びＲ11は、それぞれ他と独立に、水素、Ｃ1−Ｃ8アルキル、Ｃ5−Ｃ12シクロアルキル又はＣ2−Ｃ8−アルケニルである）により単置換若しくは多置換されている）である］で示される、少なくとも１つのピリミド［５，４−ｇ］プテリジン誘導体；及び少なくとも１つの着色剤を含むことを特徴とする着色剤組成物、並びに式（Ｉ）のピリミド［５，４−ｇ］プテリジン誘導体を含むカラーフィルターの製造及びカラーフィルターにおける使用に関する。
2008514770.tif 000002
【特許請求の範囲】
【請求項１】
式（Ｉ）：
【化１】
2008514770.tif 000019
［式中、
Ａ1、Ａ2、Ａ3、及びＡ4は、それぞれ他と独立に、−ＮＲ1Ｒ2（ここで、Ｒ1及びＲ2は、それぞれ他と独立に、水素、Ｃ1−Ｃ8アルキル、−ＣＯ−Ｃ1−Ｃ8アルキル、−ＣＯ−Ｃ6−Ｃ14アリール、−ＣＯＯ−Ｃ1−Ｃ8アルキル、−ＣＯＯ−Ｃ6−Ｃ14アリール、−ＣＯＮＨ−Ｃ1−Ｃ8アルキル又は−ＣＯＮＨ−Ｃ6−Ｃ14アリールである）であるか、あるいは
Ａ1、Ａ2、Ａ3、及びＡ4は、それぞれ他と独立に、−ＯＨ、−ＳＨ、水素、Ｃ1−Ｃ8アルキル、Ｃ1−Ｃ8アルコキシ、又はＣ6−Ｃ14アリール若しくは−Ｏ−Ｃ6−Ｃ14アリール（それぞれ非置換であるか、又はハロゲン、ニトロ、シアノ、−ＯＲ10、−ＳＲ10、−ＮＲ10Ｒ11、−ＣＯＮＲ10Ｒ11、−ＣＯＯＲ10、−ＳＯ2Ｒ10、−ＳＯ2ＮＲ10Ｒ11、−ＳＯ3Ｒ10、−ＮＲ11ＣＯＲ10若しくは−ＮＲ11ＣＯＯＲ10（ここで、Ｒ10及びＲ11は、それぞれ他と独立に、水素、Ｃ1−Ｃ8アルキル、Ｃ5−Ｃ12シクロアルキル又はＣ2−Ｃ8−アルケニルである）により単置換若しくは多置換されている）である］で示される、少なくとも１つのピリミド［５，４−ｇ］プテリジン誘導体；及び
少なくとも１つの着色剤
を含むことを特徴とする着色剤組成物。
【請求項２】
少なくとも１つの着色剤が、下記：
（ｉ）  緑色又は青色着色剤、好ましくはＣ．Ｉ．ピグメント・グリーン７及び３６、並びにＣ．Ｉ．アシッド・グリーン３、９及び１６、並びにＣ．Ｉ．ベーシック・グリーン１及び４、並びにＣ．Ｉ．ピグメント・ブルー１５、１５：１、１５：２、１５：３、１５：４、１５：６、１６、２２、２８、６０、６３、６４、６６、７５及び８０、並びにＣ．Ｉ．ソルベント・ブルー２５、４９、６８、７８及び９４、並びにＣ．Ｉ．ダイレクト・ブルー２５、８６、９０及び１０８、並びにＣ．Ｉ．アシッド・ブルー１、７、９、１５、１０３、１０４、１５８及び１６１、並びにＣ．Ｉ．ベーシック・ブルー１、３、９及び２５、並びにＣ．Ｉ．ディスパース・ブルー１９８；並びに
（ii）  赤色又はスミレ色着色剤、好ましくはＣ．Ｉ．ピグメント・レッド９、９７、１０５、１２２、１２３、１４４、１４９、１６８、１７６、１７７、１７９、１８０、１８５、１９２、２０２、２０６、２０７、２０９、２１４、２２２、２４２、２４４、２５４、２５５、２６４及び２７２、Ｃ．Ｉ．ソルベント・レッド２５、２７、３０、３５、４９、８３、８９、１００、１２２、１３８、１４９、１５０、１６０、１７９、２１８及び２３０、並びにＣ．Ｉ．ダイレクト・レッド２０、３７、３９及び４４、並びにＣ．Ｉ．アシッド・レッド６、８、９、１３、１４、１８、２６、２７、５１、５２、８７、８８、８９、９２、９４、９７、１１１、１１４、１１５、１３４、１４５、１５１、１５４、１８０、１８３、１８４、１８６及び１９８、並びにＣ．Ｉ．ベーシック・レッド１２及び１３、並びにＣ．Ｉ．ディスパース・レッド５、７、１３、１７及び５８、Ｃ．Ｉ．ピグメント・バイオレット１４、１９、２３、２９、３２、３７及び４２
よりなる群から選択される、請求項１記載の着色剤組成物。
【請求項３】
少なくとも１つの着色剤が、式（II）：
【化２】
2008514770.tif 000020
［式中、Ｍ1は、Ｈ2、Ｃｕ、Ｚｎ、Ｆｅ、Ｎｉ、Ｐｄ、ＶＯ、ＭｎＯ及びＴｉＯであり、そしてＸ1〜Ｘ16は、相互に独立に、Ｈ、Ｂｒ又はＣｌである］で示されるフタロシアニンである、請求項１又は２記載の着色剤組成物。
【請求項４】
少なくとも１つの着色剤が、Ｃ．Ｉ．ピグメント・レッド１７７、１８５、２５４、２５５、２６４又は２７２、好ましくはＣ．Ｉ．ピグメント・レッド１７７又は２５４である、請求項１又は２記載の着色剤組成物。
【請求項５】
少なくとも１つのピリミド［５，４−ｇ］プテリジン誘導体の式（Ｉ）において、Ａ1、Ａ2、Ａ3及びＡ4が、それぞれ相互に独立に、水素、ヒドロキシ、メトキシ、エトキシ、メチル、エチル、フェニル、ｐ−アミノフェニル、ｐ−アミノアミノフェニル、ｐ−ジメチルアミノフェニル又はｐ−ジエチルアミノフェニル、ＮＨ2、ＮＨＲ12、ＮＲ12Ｒ13、ＮＨ2、ＮＨＲ12又はＮＲ12Ｒ13（ここで、Ｒ12及びＲ13は、水素、メチル、エチル、フェニル、ｐ−アミノフェニル、ｐ−ジメチルアミノフェニル、ｐ−ジエチルアミノフェニル、ｐ−メトキシフェニル又はｐ−エトキシフェニルである）である、請求項１〜４のいずれか１項記載の着色剤組成物。
【請求項６】
（ａ）：（ａ）と（ｂ）との合計に基づいて、０．０５〜７０重量％の少なくとも１つの式（Ｉ）のピリミド［５，４−ｇ］プテリジン誘導体、及び
（ｂ）：（ａ）と（ｂ）との合計に基づいて、３０〜９９．９５重量％の少なくとも１つの着色剤
を含むことを特徴とする、請求項１〜５のいずれか１項記載の着色剤組成物。
【請求項７】
請求項１〜６のいずれか１項記載の着色剤組成物及び少なくとも１つのエチレン不飽和重合性化合物を含むことを特徴とする、カラーフィルターを製造するための重合性混合物。
【請求項８】
式（Ｉ）：
【化３】
2008514770.tif 000021
［式中、
Ａ1、Ａ2、Ａ3、及びＡ4は、それぞれ他と独立に、−ＮＲ1Ｒ2（ここで、Ｒ1及びＲ2は、それぞれ他と独立に、水素、Ｃ1−Ｃ8アルキル、−ＣＯ−Ｃ1−Ｃ8アルキル、−ＣＯ−Ｃ6−Ｃ14アリール、−ＣＯＯ−Ｃ1−Ｃ8アルキル、−ＣＯＯ−Ｃ6−Ｃ14アリール、−ＣＯＮＨ−Ｃ1−Ｃ8アルキル又は−ＣＯＮＨ−Ｃ6−Ｃ14アリールである）であるか、あるいは
Ａ1、Ａ2、Ａ3、及びＡ4は、それぞれ他と独立に、−ＯＨ、−ＳＨ、水素、Ｃ1−Ｃ8アルキル、Ｃ1−Ｃ8アルコキシ、又はＣ6−Ｃ14アリール若しくは−Ｏ−Ｃ6−Ｃ14アリール（それぞれ非置換であるか、又はハロゲン、ニトロ、シアノ、−ＯＲ10、−ＳＲ10、−ＮＲ10Ｒ11、−ＣＯＮＲ10Ｒ11、−ＣＯＯＲ10、−ＳＯ2Ｒ10、−ＳＯ2ＮＲ10Ｒ11、−ＳＯ3Ｒ10、−ＮＲ11ＣＯＲ10若しくは−ＮＲ11ＣＯＯＲ10（ここで、Ｒ10及びＲ11は、それぞれ他と独立に、水素、Ｃ1−Ｃ8アルキル、Ｃ5−Ｃ12シクロアルキル又はＣ2−Ｃ8−アルケニルである）により単置換若しくは多置換されている）である］で示されるピリミド［５，４−ｇ］プテリジン誘導体を含むことを特徴とする、カラーフィルターを製造するための光重合性混合物。
【請求項９】
請求項１〜６のいずれか１項記載の着色剤組成物を含むことを特徴とするカラーフィルター。
【請求項１０】
主要着色剤のための、好ましくはカラーフィルター着色剤組成物中の主要着色剤のためのシェーディング成分としての、式（Ｉ）：
【化４】
2008514770.tif 000022
［式中、
Ａ1、Ａ2、Ａ3、及びＡ4は、それぞれ他と独立に、−ＮＲ1Ｒ2（ここで、Ｒ1及びＲ2は、それぞれ他と独立に、水素、Ｃ1−Ｃ8アルキル、−ＣＯ−Ｃ1−Ｃ8アルキル、−ＣＯ−Ｃ6−Ｃ14アリール、−ＣＯＯ−Ｃ1−Ｃ8アルキル、−ＣＯＯ−Ｃ6−Ｃ14アリール、−ＣＯＮＨ−Ｃ1−Ｃ8アルキル又は−ＣＯＮＨ−Ｃ6−Ｃ14アリールである）であるか、あるいは
Ａ1、Ａ2、Ａ3、及びＡ4は、それぞれ他と独立に、−ＯＨ、−ＳＨ、水素、Ｃ1−Ｃ8アルキル、Ｃ1−Ｃ8アルコキシ、又はＣ6−Ｃ14アリール若しくは−Ｏ−Ｃ6−Ｃ14アリール（それぞれ非置換であるか、又はハロゲン、ニトロ、シアノ、−ＯＲ10、−ＳＲ10、−ＮＲ10Ｒ11、−ＣＯＮＲ10Ｒ11、−ＣＯＯＲ10、−ＳＯ2Ｒ10、−ＳＯ2ＮＲ10Ｒ11、−ＳＯ3Ｒ10、−ＮＲ11ＣＯＲ10若しくは−ＮＲ11ＣＯＯＲ10（ここで、Ｒ10及びＲ11は、それぞれ他と独立に、水素、Ｃ1−Ｃ8アルキル、Ｃ5−Ｃ12シクロアルキル又はＣ2−Ｃ8−アルケニルである）により単置換若しくは多置換されている）である］で示されるピリミド［５，４−ｇ］プテリジン誘導体の使用であって、該カラーフィルター着色剤組成物中の主要着色剤が、下記：
（ｉ）  緑色又は青色着色剤、好ましくはＣ．Ｉ．ピグメント・グリーン７及び３６、並びにＣ．Ｉ．アシッド・グリーン３、９及び１６、並びにＣ．Ｉ．ベーシック・グリーン１及び４、並びにＣ．Ｉ．ピグメント・ブルー１５、１５：１、１５：２、１５：３、１５：４、１５：６、１６、２２、２８、６０、６３、６４、６６、７５及び８０、並びにＣ．Ｉ．ソルベント・ブルー２５、４９、６８、７８及び９４、並びにＣ．Ｉ．ダイレクト・ブルー２５、８６、９０及び１０８、並びにＣ．Ｉ．アシッド・ブルー１、７、９、１５、１０３、１０４、１５８及び１６１、並びにＣ．Ｉ．ベーシック・ブルー１、３、９及び２５、並びにＣ．Ｉ．ディスパース・ブルー１９８；並びに
（ii）  赤色又はスミレ色着色剤、好ましくはＣ．Ｉ．ピグメント・レッド９、９７、１０５、１２２、１２３、１４４、１４９、１６８、１７６、１７７、１７９、１８０、１８５、１９２、２０２、２０６、２０７、２０９、２１４、２２２、２４２、２４４、２５４、２５５、２６４及び２７２、Ｃ．Ｉ．ソルベント・レッド２５、２７、３０、３５、４９、８３、８９、１００、１２２、１３８、１４９、１５０、１６０、１７９、２１８及び２３０、並びにＣ．Ｉ．ダイレクト・レッド２０、３７、３９及び４４、並びにＣ．Ｉ．アシッド・レッド６、８、９、１３、１４、１８、２６、２７、５１、５２、８７、８８、８９、９２、９４、９７、１１１、１１４、１１５、１３４、１４５、１５１、１５４、１８０、１８３、１８４、１８６及び１９８、並びにＣ．Ｉ．ベーシック・レッド１２及び１３、並びにＣ．Ｉ．ディスパース・レッド５、７、１３、１７及び５８、Ｃ．Ｉ．ピグメント・バイオレット１４、１９、２３、２９、３２、３７及び４２
よりなる群から選択される、使用。
【発明の詳細な説明】
【技術分野】
【０００１】
本発明は、カラーフィルター及びＬＣＤの分野に関する。更に具体的には、本発明は、ピリミド［５，４−ｇ］プテリジン誘導体を含むカラーフィルターを製造するための着色剤組成物、カラーフィルター製造のためのこれらの使用及びピリミド［５，４−ｇ］プテリジン誘導体を含むカラーフィルターに関する。
【０００２】
ピリミドプテリジン類は、既知化合物である。Ann., 545, 209 (1940)において、H. Wielandらは、チョウの羽の色素の反応生成物としてヒドロキシ置換ピリミドプテリジン類に言及している。アミノ−及びヒドロキシ−置換ピリミドプテリジン類の合成を扱っている論文であるJACS, 77, 2243-2248 (1955)は、これらの生成物を軟溶性の黄色の物質として記述している。環系の少なくとも２個の窒素原子で置換されているピリミドプテリジン類は、JP-A 93-202046、JP-A 93-202053、JP-A 94-41135及びJP-A 95-278456に蛍光顔料として開示されている。DE-A 4415656は、ピリミドプテリジン塩を顔料として開示している。
【０００３】
WO 98/18866及びWO 00/31079から、ある種のピリミドプテリジン誘導体は、黄色であり、そして着色に適用できることが判る。WO 99/55707及びWO 01/29040では、カラーフィルターの製造用の印刷インク及びトナーを調製するためのピリミドプテリジン誘導体の使用が言及されている。
【０００４】
カラーフィルターは、一般に、ガラスのような透明基板、又はケイ素や金属のような反射性基板上に、赤色、緑色及び青色の三色着色組成物で細かく着色されたパターンを形成することにより製造される。これまで、このような着色組成物には染料がしばしば使用されてきた。しかし、染料は、カラー特性においては優れているものの、耐光堅牢度及び耐熱堅牢度に限界があるため、優れた耐光堅牢度及び耐熱堅牢度を有する顔料、特に有機顔料が、染料の代わりにしばしば使用されるようになってきた。カラーフィルターにおいて主要着色剤として使用される着色剤は、一般に、カラーフィルターのための国際規格（コンピュータシステム用のｓＲＧＢ、ＴＶシステム用のＮＴＳＣ、ＥＢＵ、ＰＡＬ、ＳＥＣＡＭ、及び印刷業用のアドビ（Adobe）ＲＧＢ）の厳密な要求を単独では満たさない。このため、この分野では、必要な色に調整するために、主要着色剤をシェーディング着色剤と組合せて、カラーフィルター用の着色剤組成物を製造するのが普通である。
【０００５】
例えば、JP 01/152449Aは、Ｃ．Ｉ．ピグメント・イエロー８３及びピグメント・イエロー１３９が、緑色及び赤色のフィルター用のシェーディング成分として適していることを開示している。これらの黄色の顔料は、カラーフィルター応用におけるシェーディング成分として妥当な性能を提供するが、生じるカラーフィルターの明度及び彩度は満足のいくものではない。
【０００６】
明度及び彩度の両方を改善するために、黄色の顔料に関する広範な調査が行われてきた。
【０００７】
例えば、JP 09/269410Aは、シェーディング成分としてのＣ．Ｉ．ピグメント・イエロー１５０と組合せた、主要な緑色の顔料としてのＣ．Ｉ．ピグメント・グリーン３６よりなる、緑色のカラーフィルターを開示している。JP 11/256053Aもまた、Ｃ．Ｉ．ピグメント・イエロー１３８と共にＣ．Ｉ．ピグメント・グリーン３６を含む、緑色のカラーフィルターを開示している。これらの組合せからなる緑色のカラーフィルターは、明度及び彩度における性能の改善を与える。
【０００８】
カラーフィルター用の黄色の組成物はまた、US-5,821,016に開示されており、ここではピグメント・グリーン７、３６又は３７及びピグメント・イエロー８３又は１３９の混合物が先ず溶媒に分散される。例えば、ピグメント・グリーン３６対ピグメント・イエロー８３の比は、１１：４である。
【０００９】
EP-A-002,327及びUS-6,013,415は、高分子結合剤系に、それぞれピグメント・グリーン３６及びピグメント・イエロー８３（８３：１７）、ピグメント・グリーン３６及びピグメント・イエロー１５０（６０：４０）又はピグメント・グリーン７及びピグメント・イエロー８３（６５：３５）を分散することにより製造される、放射線感受性組成物を開示している。とりわけ、ピグメント・グリーン７、３６又は３７とピグメント・イエロー１３９、１５０又は１８５との混合物を含む、更なる放射線感受性着色組成物が、US-6,100,312に開示されている。
【００１０】
JP-A-10/160928は、ピグメント・グリーン３６とピグメント・イエロー１５０又は１８５との混合物（２：１〜１０：９）を含み、そして固体樹脂中に顔料を微細分散することにより製造される粉状顔料から得られる、高透過率の緑色のカラーフィルター用のコーティング組成物を開示している。
【００１１】
JP-A-11/072616は、ピグメント・イエロー１３８（また、ピグメント・グリーン７又は３６と組合せたものを含む）、並びに場合によりピグメント・イエロー９３、１３９及び１５０のような、キノフタロン類を含む、感光性組成物を開示している。ある実施例では、ピグメント・グリーン３６及びピグメント・イエロー９３が４８：５２の重量比で使用されている。
【００１２】
JP-A-11/310716は、緑色の顔料と、そこに分散されたそれぞれピグメント・イエロー１３８、ピグメント・イエロー１８５とを含む、緑色の樹脂組成物を開示している。この顔料及び結合剤は、最初に一緒に溶媒に分散させる。
【００１３】
JP-A-11/349840は、ピグメント・グリーン７、ピグメント・グリーン３６、ピグメント・グリーン３７、ピグメント・イエロー９３、ピグメント・イエロー９５、ピグメント・イエロー１３８又はピグメント・イエロー１３９を含む、塩素含量が低下したカラーペーストを開示している。
【００１４】
JP-A-2001/042117は、最初にピグメント・イエロー１３８を加塩練圧（salt-kneading）し、次にピグメント・グリーン３６及び場合により２０重量％以下のピグメント・イエロー１５０と一緒に組成物中に分散させることにより製造される、カラーフィルター用の緑色の組成物を開示している。
【００１５】
最後に、WO-98/45756は、とりわけジスアゾ黄色及びアミノ置換フタロシアニン顔料（これらの対称性又は非対称性により選ばれる）を含む、カラーフィルターにおいて有用な高度に透明色の組成物を開示している。この粒子は、極めて微細である。
【００１６】
しかし、ディスプレイ応用において、特にＴＶ及び高度の純色表示を持つ高解像度ＴＶ応用において、より良いカラー画像を再現するための、より高い彩度、明度及びコントラスト比の増大に対するニーズがなお存在している。原則として、高い彩度は、顔料含量を増大させるか、かつ／又は層厚を増大させることにより達成できる。しかし、これらのカラーフィルターの層厚は、高度の純色では工程限界に達しようとしている。別のアプローチは、主要色を減法シェーディングすることにより、彩度を増大させることである。例えば、上述のように、青色でシェーディングした緑色顔料は、黄色のシェーディング着色剤でシェーディングすることができる。先行技術の黄色のシェーディング着色剤、例えば、ピグメント・イエロー１３８及び１５０は、主要着色剤、例えば、青色でシェーディングした主要着色剤の彩度を増大させるその能力に限界がある。現状技術の着色剤組成物を含むカラーフィルターにおける主要着色剤の彩度に関する限界は、現今のカラーフィルターに対する高い需要を満たすためのカラーフィルターの層厚の更なる削減を妨げている。
【００１７】
技術の現状に照らして、優れた彩度の高さ、高い明度及び増大したコントラスト比を有する、カラーフィルターの製造用の黄色のシェーディング成分に対する需要が存在する。同時に、このようなシェーディング着色剤はまた、例えば、熱安定性や耐久性のような性質に関してカラーフィルター業界の高い要求を満たす必要がある。
【００１８】
驚くべきことに、式（Ｉ）：
【００１９】
【化５】
2008514770.tif 000003
【００２０】
［式中、
Ａ1、Ａ2、Ａ3、及びＡ4は、それぞれ他と独立に、−ＮＲ1Ｒ2（ここで、Ｒ1及びＲ2は、それぞれ他と独立に、水素、Ｃ1−Ｃ8アルキル、−ＣＯ−Ｃ1−Ｃ8アルキル、−ＣＯ−Ｃ6−Ｃ14アリール、−ＣＯＯ−Ｃ1−Ｃ8アルキル、−ＣＯＯ−Ｃ6−Ｃ14アリール、−ＣＯＮＨ−Ｃ1−Ｃ8アルキル又は−ＣＯＮＨ−Ｃ6−Ｃ14アリールである）、あるいは
−ＯＨ、−ＳＨ、水素、Ｃ1−Ｃ8アルキル、Ｃ1−Ｃ8アルコキシ、又はＣ6−Ｃ14アリール若しくは−Ｏ−Ｃ6−Ｃ14アリール（それぞれ非置換であるか、又はハロゲン、ニトロ、シアノ、−ＯＲ10、−ＳＲ10、−ＮＲ10Ｒ11、−ＣＯＮＲ10Ｒ11、−ＣＯＯＲ10、−ＳＯ2Ｒ10、−ＳＯ2ＮＲ10Ｒ11、−ＳＯ3Ｒ10、−ＮＲ11ＣＯＲ10若しくは−ＮＲ11ＣＯＯＲ10（ここで、Ｒ10及びＲ11は、それぞれ他と独立に、水素、Ｃ1−Ｃ8アルキル、Ｃ5−Ｃ12シクロアルキル又はＣ2−Ｃ8−アルケニルである）により単置換若しくは多置換されている）である］で示されるピリミド［５，４−ｇ］プテリジン誘導体は、カラーフィルター着色剤組成物において、１つ以上の着色剤と組合せたシェーディング着色剤として適していることが見い出された。本発明のシェーディングは、主要着色剤の彩度の増大を提供し、結果として、明度の増大、コントラスト比の増大及び得られるカラーフィルターの層厚の減少を提供する。
【００２１】
よって第１の実施態様において、本発明は、主要着色剤の高い彩度を達成するための、及び上述される業界の高い要求を満足する現状技術の着色剤の組合せよりも薄い、明度とコントラスト比が改善された層を与えるための、カラーフィルター着色剤組成物において１つ以上の主要着色剤と組合せたシェーディング成分としての式（Ｉ）のピリミド［５，４−ｇ］プテリジン誘導体の使用に関する。
【００２２】
更に好ましい実施態様において、本発明は、カラーフィルター着色剤組成物において１つ以上の主要着色剤と組合せたシェーディング成分としての式（Ｉ）のピリミド［５，４−ｇ］プテリジン誘導体の使用であって、該主要着色剤が緑色着色剤又は赤色着色剤のいずれかである使用に関する。
【００２３】
別の実施態様において、本発明は、フタロシアニン、サブフタロシアニン、ナフタロシアニン、ジオキサジン、インダントロン、インジゴ、アントラキノン、キナクリドン、ジケトピロロピロール、ジチオケトピロロピロール、インジゴ、チオインジゴ、ペリレン、ペリノン、モノアゾ、ジスアゾ、β−ナフトール、ベンゾイミダゾロン、ジスアゾ縮合物、イソインドリノン、イソインドリン、アントラピリミジン、フラバントロン、ピラントロン、アンタントロン、トリアリールカルボニウム、キノフタロン顔料及び染料、レーキ顔料、金属錯体、無機顔料及び染料よりなる群から選択される、少なくとも１つの着色剤を含む、カラーフィルターを製造するための着色剤組成物に関する。
【００２４】
更に好ましくは、本発明の着色剤組成物の少なくとも１つの着色剤は、下記：
（ｉ）  緑色又は青色着色剤；好ましくはＣ．Ｉ．ピグメント・グリーン７及び３６、並びにＣ．Ｉ．アシッド・グリーン３、９及び１６、並びにＣ．Ｉ．ベーシック・グリーン１及び４、並びにＣ．Ｉ．ピグメント・ブルー１５、１５：１、１５：２、１５：３、１５：４、１５：６、１６、２２、２８、６０、６３、６４、６６、７５及び８０、並びにＣ．Ｉ．ソルベント・ブルー２５、４９、６８、７８及び９４、並びにＣ．Ｉ．ダイレクト・ブルー２５、８６、９０及び１０８、並びにＣ．Ｉ．アシッド・ブルー１、７、９、１５、１０３、１０４、１５８及び１６１、並びにＣ．Ｉ．ベーシック・ブルー１、３、９及び２５、並びにＣ．Ｉ．ディスパース・ブルー１９８；並びに
（ii）  赤色又はスミレ色着色剤；好ましくはＣ．Ｉ．ピグメント・レッド９、９７、１０５、１２２、１２３、１４４、１４９、１６８、１７６、１７７、１７９、１８０、１８５、１９２、２０２、２０６、２０７、２０９、２１４、２２２、２４２、２４４、２５４、２５５、２６４及び２７２、Ｃ．Ｉ．ソルベント・レッド２５、２７、３０、３５、４９、８３、８９、１００、１２２、１３８、１４９、１５０、１６０、１７９、２１８及び２３０、並びにＣ．Ｉ．ダイレクト・レッド２０、３７、３９及び４４、並びにＣ．Ｉ．アシッド・レッド６、８、９、１３、１４、１８、２６、２７、５１、５２、８７、８８、８９、９２、９４、９７、１１１、１１４、１１５、１３４、１４５、１５１、１５４、１８０、１８３、１８４、１８６及び１９８、並びにＣ．Ｉ．ベーシック・レッド１２及び１３、並びにＣ．Ｉ．ディスパース・レッド５、７、１３、１７及び５８、Ｃ．Ｉ．ピグメント・バイオレット１４、１９、２３、２９、３２、３７及び４２
よりなる群から選択される。
【００２５】
「Ｃ．Ｉ．」とは、当業者には知られており、かつ公的に利用可能な、カラー・インデックス（Colour Index）を意味する。
【００２６】
式（Ｉ）のピリミド［５，４−ｇ］プテリジン誘導体はまた、正確な色彩調整をよりよく達成するために、１つ以上の追加の黄色着色剤と組合せた本発明の着色剤組成物において有用である。好ましくは、追加の黄色着色剤は、Ｃ．Ｉ．ピグメント・イエロー１２、１３、１４、１７、２０、２４、３１、５３、５５、８３、９３、９５、１０９、１１０、１１７、１２５、１２８、１２９、１３８、１３９、１４７、１５０、１５３、１５４、１５５、１６６、１６８、１８０、１８５、１９９、２１３、Ｃ．Ｉ．ソルベント・イエロー２、５、１４、１５、１６、１９、２１、３３、５６、６２、７７、８３、９３、１６２、１０４、１０５、１１４、１２９、１３０、１６２、Ｃ．Ｉ．ディスパース・イエロー３、４、７、３１、５４、６１、２０１、Ｃ．Ｉ．ダイレクト・イエロー１、１１、１２、２８、Ｃ．Ｉ．、アシッド・イエロー１、３、１１、１７、２３、３８、４０、４２、７６、９８、Ｃ．Ｉ．ベーシック・イエロー１、Ｃ．Ｉ．ダイレクト・ブラウン６、５８、９５、１０１、１７３及びＣ．Ｉ．アシッド・ブラウン１４よりなる群から選択される。
【００２７】
好ましい緑色又は青色着色剤、特に緑色着色剤は、例えば、場合によりハロゲン化された金属フタロシアニン類（ここで、金属は、Ｃｕ、Ａｌ、Ｓｉ、Ｔｉ、Ｖ、Ｆｅ、Ｃｏ、Ｎｉ、Ｚｎ、Ｇａ、Ｇｅ、Ｙ、Ｚｒ、Ｎｂ、Ｉｎ、Ｓｎ、Ｐｂ又はＰｄであり、そして該金属は、場合により１つ以上の追加の配位子、例えば、オキソ、ハロ及びヒドロキシにより錯体形成している）である。場合によりハロゲン化された適切な金属フタロシアニン類は、JP 2003-161828Aに記載されている。更に別の好ましい緑色着色剤、特に帯青緑色着色剤は、ベンジルオキシ−、アルコキシ−又はヒドロキシ−置換フタロシアニン類；例えば、WO 2004/018477に記載されたもの；サブフタロシアニン類、例えば、JP 2004-10838Aに記載されたものである。
【００２８】
本発明の着色剤組成物は、上述の青色又は緑色着色剤と組合せて、特に緑色着色剤と組合せて、緑色のカラーフィルターを製造するのに特に適している。好ましくは、主要着色剤は、式（II）：
【００２９】
【化６】
2008514770.tif 000004
【００３０】
［式中、Ｍ1は、Ｈ2、Ｃｕ、Ｚｎ、Ｆｅ、Ｎｉ、Ｐｄ、ＶＯ、ＭｎＯ及びＴｉＯであり、そしてＸ1〜Ｘ16は、相互に独立に、Ｈ、Ｂｒ又はＣｌである］で示されるフタロシアニンである。
【００３１】
Ｘ1〜Ｘ16の少なくとも１つが塩素又は臭素であるとき、更に好ましい。式（II）の化合物の例は、ピグメント・グリーン７、ピグメント・グリーン３６及びピグメント・グリーン３７を含む。好ましくは、Ｍ1はＣｕであり、かつ／又はＸ1〜Ｘ16の４〜１６個（最も好ましくは８〜１６個）はＣｌであり、そしてＸ1〜Ｘ16の０個若しくは１〜１６個はＢｒである。
【００３２】
本発明の特に好ましい緑色の主要着色剤は、Ｃ．Ｉ．ピグメント・グリーン７及び３６、並びに更に別のハロゲン化亜鉛及びハロゲン化ニッケルフタロシアニン類である。更に好ましいのは、２，４，６，８−テトラアミノピリミド［５，４−ｇ］プテリジンが、ハロゲン化銅フタロシアニンと組合せられた緑色組成物、例えば、Ｃ．Ｉ．ピグメント・グリーン７及び３６、又はハロゲン化（好ましくは塩素化及び／又は臭素化）亜鉛フタロシアニンである。
【００３３】
好ましい赤色又はスミレ色着色剤、特に赤色着色剤は、ペリレン、ジケトピロロ−ピロール、キナクリドン、アントラキノン、インジゴ、チオインジゴ、ペリノン、アゾ、ベンゾイミダゾロン及びジオキサジン顔料よりなる群から選択される、多環式顔料である。
【００３４】
また、少なくとも１つの着色剤が、Ｃ．Ｉ．ピグメント・レッド１７７、１８５、２５４、２５５、２６４又は２７２である着色剤組成物が好ましく、そして少なくとも１つの着色剤が、Ｃ．Ｉ．ピグメント・レッド１７７又は２５４であるものが更に好ましい。Ｃ．Ｉ．ピグメント・レッド１７７又は２５４と組合せて式（Ｉ）のピリミド［５，４−ｇ］プテリジン誘導体を含む組成物は、高明度赤色カラーフィルターに、とりわけ高い色純度を必要とするＴＶ応用に、特に適している。得られる色が更に帯橙色である他の組合せもまた、例えば、携帯電話及びバックライトのない反射型ＬＣＤのような、低消費電力型機器に適している。
【００３５】
好ましくは、本発明の着色剤組成物の少なくとも１つのピリミド［５，４−ｇ］プテリジン誘導体は、Ａ1、Ａ2、Ａ3、及びＡ4が、それぞれ相互に独立に、水素、ヒドロキシ、メトキシ、エトキシ、メチル、エチル、フェニル、ｐ−アミノフェニル、ｐ−アミノアミノフェニル、ｐ−ジメチルアミノフェニル又はｐ−ジエチルアミノフェニル、ＮＨ2、ＮＨＲ12、ＮＲ12Ｒ13（ここで、Ｒ12及びＲ13は、水素、メチル、エチル、フェニル、ｐ−アミノフェニル、ｐ−ジメチルアミノフェニル、ｐ−ジエチルアミノフェニル、ｐ−メトキシフェニル又はｐ−エトキシフェニルである）である、式（Ｉ）により定義される。
【００３６】
更に好ましいのは、少なくとも１つのピリミド［５，４−ｇ］プテリジン誘導体の式（Ｉ）において、Ａ1、Ａ2、Ａ3、及びＡ4がＮＨ2である、着色剤組成物である。
【００３７】
更に好ましいのは、２，４，６，８−テトラアミノピリミド［５，４−ｇ］プテリジンが、（ｉ）Ｃ．Ｉ．ピグメント・グリーン７、３６、塩素化及び／又は臭素化亜鉛フタロシアニンと；あるいは（ii）Ｃ．Ｉ．ピグメント・レッド１７７、１８５、２５４、２５５、２６４、及び／又は２７２と組合せられている、赤色又は緑色の着色剤組成物である。
【００３８】
更には、（ａ）：（ａ）と（ｂ）との合計に基づいて、０．０５〜７０重量％の少なくとも１つの式（Ｉ）のピリミド［５，４−ｇ］プテリジン誘導体、及び（ｂ）：（ａ）と（ｂ）との合計に基づいて、３０〜９９．９５重量％の少なくとも１つの上述の主要着色剤を含むことを特徴とする、着色剤組成物が好ましい。
【００３９】
好ましくは、着色剤組成物は、少なくとも１つのポリマー分散剤及び／又は少なくとも１つの顔料誘導体を更に含むことを特徴とする。
【００４０】
別の実施態様において、本発明はまた、カラーフィルターを作るための製造工程における着色剤としての本発明の着色剤組成物の使用に関する。好ましくは、該製造工程は、フォトリソグラフィー、インクジェット印刷、オフセット印刷、グラビア印刷、凸版印刷、スクリーン印刷、スタンプ印刷、連続反転印刷及び／又は電着に基づく。
【００４１】
本発明の着色剤組成物は、有機溶媒中、又は水中の分散液として、カラーフィルターの製造において一般に使用することができる。これらのカラーフィルターを製造するためには以下の２つの主流にしたがう幾つかの方法がある：（ａ）適用中の直接パターニング、及び（ｂ）顔料を適用後のパターニング。
【００４２】
直接パターニングは、インパクト式（オフセット、フレキソ印刷、グラビア、凸版、スクリーン、スタンピング、活版など）更にはノンインパクト式（例えば、インクジェット法）のような、幾つかの印刷法により得ることができる。
【００４３】
他の直接パターニング法は、積層工程、電着のような電子放射工程及びある種の特定の色校正法（いわゆるクロマリン（Chromalin）（商標）法（デュポン（DuPont））など）に基づく。
【００４４】
インパクト印刷法には、顔料は、分散剤及びポリマー結合剤の存在下で標準的解凝集法（スカンデックス（Skandex）、ダイナミル（Dynamill）、ディスパーマット（Dispermat）、ドライス（Drais）など）により、水又は有機溶媒に分散させてインクを製造することができる。溶媒、分散剤及び結合剤の選択を含む、この分野において既知の任意の分散法を利用することができる。インクのタイプ及びその粘度は、適用法に依存し、そして当業者には周知である。最も一般的な結合剤は（当然本発明はこれらに限定されないが）、（メタ）アクリレート類、エポキシ類、ＰＶＡ、ポリイミド類、ノボラック系など、更にはこれらのポリマーの組合せである。
【００４５】
次にこのインク分散液は、全種類の標準的印刷機で印刷することができる。好ましくは加熱工程により、結合剤系の硬化が達成される。三色を同時に適用することができるか、あるいは乾燥及び／又は硬化工程を間に挟んで別の印刷工程で（例えば、一時に一色を三印刷工程で）適用することができる。
【００４６】
インクジェット、例えば、圧電式又はバブルジェット式において使用するためのインクも同様に調製することができる。これらは一般に、分散剤及び結合剤と組合せた、水及び／又は多くの親水性有機溶媒の単体若しくは混合物中に分散された顔料を含む。
【００４７】
インクジェット印刷には、標準的インクジェットプリンターを使用することができるか、又は例えば、印刷速度などを最適化するために専用のプリンターを構築することができる。
【００４８】
熱転写などのような積層法には、ウェブ（巻き取り）システムを作る必要がある：顔料は、分散剤及び結合剤と共に溶媒又は水に分散させ、箔にコートして乾燥する。顔料／結合剤系は、エネルギー（ＵＶ、ＩＲ、熱、圧力など）を利用して、カラーフィルター基板にパターン式に又は均一に転写することができる。用いられる手法に応じて、例えば、着色剤は、単独で転写させる（染料拡散又は昇華型転写）か、又は結合剤を含む着色剤分散液全体を転写させる（熱転写（wax transfer））ことができる。
【００４９】
電着には、イオン化ポリマーと一緒に顔料を水に分散させる必要がある。電流を利用して、イオン化ポリマーは、アノード又はカソードで脱イオン化すると、不溶性になり、次に顔料と一緒に析出する。これは、フォトレジスト、ＩＴＯなどのような（透明）光導電体により、パターン付けされているか、又はパターン式に遮蔽されているものに行うことができる。
【００５０】
クロマリン（商標）工程は、カラーフィルター基板に析出した感光性材料を活用する。この材料は、ＵＶ露光により粘着性になる。顔料とポリマーとの混合物又は複合物を含む、いわゆる「トナー」が、基板上に散布されて、粘着性部分に貼りつく。この工程は、Ｒ、Ｇ、Ｂ及び最後には黒について３〜４回行う必要がある。
【００５１】
適用後のパターニングは、大抵は、顔料がフォトレジスト組成物中に分散されている、既知のフォトレジスト法に基づいている。他の方法は、別々のフォトレジストを活用した間接的パターニング、又は積層法である。顔料は、印刷工程について上述されているような、任意の標準法により、フォトレジスト中に分散させることができる。結合剤系もまた同一であってよい。更に別の適切な組成物は、例えば、EP-B-654711、WO-98/45756又はWO-98/45757に記載されている。
【００５２】
フォトレジストは、光開始剤及びポリ−架橋性モノマー（ネガティブラジカル重合）、ポリマー自体を架橋させるための材料（例えば、光酸発生剤など）又はある種の現像媒中のポリマーの溶解度を化学変化させるための材料を含むことを特徴とする。しかしこの工程はまた、幾つかのポリマーの場合に、ＵＶの代わりに加熱（例えば、熱アレイ又はＮＩＲビームを用いる）により行うこともでき、そしてこれらは、加熱工程中に化学変化を受けて、上述の現像媒中の溶解度を変化させる。そして光開始剤は必要ない。
【００５３】
感光性又は感熱性材料は、カラーフィルター基板にコートし、乾燥してＵＶ（又は熱）照射し、時には再び焼いて（光酸発生剤）、現像媒（大抵は塩基）で現像する。この最後の段階では、非露光（ネガティブ系）部分のみ、又は露光（ポジティブ系）部分のみが洗浄されて、望まれるパターンが得られる。この操作は、使用される全色について反復する必要がある。
【００５４】
感光積層法は、同じ原理を用いており、唯一の違いはコーティング法である。感光系は、上述のように適用されるが、カラーフィルター基板の代わりにウェブに適用される。この箔をカラーフィルター基板に載せ、そして感光層は、熱及び／又は圧力を活用して移される。感光性成分を含まない上述のポリマー結合剤を伴う間接工程は、着色レジストの上にコーティングされた追加のフォトレジストを利用する。フォトレジストのパターニング中、着色レジストも同様にパターン付けされる。フォトレジストは、後で除去する必要がある。
【００５５】
アルカリ水溶液に可溶性であり、かつ水に不溶性である、カラーフィルターレジスト組成物中に使用される結合剤として、例えば、分子中に１つ以上の酸基及び１つ以上の重合性不飽和結合を有する重合性化合物のホモポリマー、又はその２つ以上の種類のコポリマー、及びこれらの化合物と共重合可能な１つ以上の不飽和結合を有し、かつ酸基を含まない１つ以上の重合性化合物のコポリマーを使用することができる。このような化合物は、分子中に１つ以上の酸基と１つ以上の重合性不飽和結合を有する１つ以上の種類の低分子化合物を、これらの化合物と共重合可能な１つ以上の不飽和結合を有し、かつ酸基を含まない１つ以上の重合性化合物と共重合することにより入手することができる。酸基の例は、−ＣＯＯＨ基、−ＳＯ3Ｈ基、−ＳＯ2ＮＨＣＯ−基、フェノール性ヒドロキシ基、−ＳＯ2ＮＨ−基、及び−ＣＯ−ＮＨ−ＣＯ−基である。これらの中で、−ＣＯＯＨ基を有する高分子化合物が特に好ましい。
【００５６】
好ましくは、カラーフィルターレジスト組成物中の有機ポリマー結合剤は、追加の重合性モノマー単位として少なくとも１つの（アクリル酸、メタクリル酸などのような）不飽和有機酸化合物を含む、アルカリ可溶性コポリマーを含むことを特徴とする。ポリマー結合剤用の更に別のコ−モノマーとして、アルカリ溶解度、接着剛性、耐薬品性などのような性質を釣り合わせるため、アクリル酸メチル、（メタ）アクリル酸エチル、（メタ）アクリル酸ベンジル、スチレンなどのような不飽和有機酸エステル化合物を使用するのが好ましい。
【００５７】
有機ポリマー結合剤は、例えば、US 5368976に記載されるもののように、ランダムコポリマー又はブロックコポリマーのいずれかであってよい。
【００５８】
分子中に１つ以上の酸基と１つ以上の重合性不飽和結合とを有する重合性化合物の例は、以下の化合物を含む：
【００５９】
１分子中に１つ以上の−ＣＯＯＨ基と１つ以上の重合性不飽和結合とを有する重合性化合物の例は、（メタ）アクリル酸、２−カルボキシエチル（メタ）アクリル酸、２−カルボキシプロピル（メタ）アクリル酸、クロトン酸、ケイ皮酸、コハク酸モノ［２−（メタ）アクリロイルオキシエチル］、アジピン酸モノ［２−（メタ）アクリロイルオキシエチル］、フタル酸モノ［２−（メタ）アクリロイルオキシエチル］、ヘキサヒドロフタル酸モノ［２−（メタ）アクリロイルオキシエチル］、マレイン酸モノ［２−（メタ）アクリロイルオキシエチル］、コハク酸モノ［２−（メタ）アクリロイルオキシプロピル］、アジピン酸モノ［２−（メタ）アクリロイルオキシプロピル］、フタル酸モノ［２−（メタ）アクリロイルオキシプロピル］、ヘキサヒドロフタル酸モノ［２−（メタ）アクリロイルオキシプロピル］、マレイン酸モノ［２−（メタ）アクリロイルオキシプロピル］、コハク酸モノ［２−（メタ）アクリロイルオキシブチル］、アジピン酸モノ［２−（メタ）アクリロイルオキシブチル］、フタル酸モノ［２−（メタ）アクリロイルオキシブチル］、ヘキサヒドロフタル酸モノ［２−（メタ）アクリロイルオキシブチル］、マレイン酸モノ［２−（メタ）アクリロイルオキシブチル］、３−（アルキルカルバモイル）アクリル酸、α−クロロアクリル酸、マレイン酸、モノエステル化マレイン酸、フマル酸、イタコン酸、シトラコン酸、メサコン酸、無水マレイン酸、及びモノ（メタ）アクリル酸ω−カルボキシポリカプロラクトンである。
【００６０】
ビニルベンゼンスルホン酸及び２−（メタ）アクリルアミド−２−メチルプロパンスルホン酸は、１つ以上の−ＳＯ3Ｈ基と１つ以上の重合性不飽和結合とを有する重合性化合物の例である。
【００６１】
Ｎ−メチルスルホニル（メタ）アクリルアミド、Ｎ−エチルスルホニル（メタ）アクリルアミド、Ｎ−フェニルスルホニル（メタ）アクリルアミド、及びＮ−（ｐ−メチルフェニルスルホニル）（メタ）アクリルアミドは、１つ以上の−ＳＯ2ＮＨＣＯ−基と１つ以上の重合性不飽和結合とを有する重合性化合物の例である。
【００６２】
１分子中に１つ以上のフェノール性ヒドロキシ基と１つ以上の重合性不飽和結合とを有する重合性化合物の例は、ヒドロキシフェニル（メタ）アクリルアミド、ジヒドロフェニル（メタ）アクリルアミド、（メタ）アクリル酸ヒドロキシフェニルカルボニルオキシエチル、（メタ）アクリル酸ヒドロキシフェニルオキシエチル、（メタ）アクリル酸ヒドロキシフェニルチオエチル、（メタ）アクリル酸ジヒドロキシフェニルカルボニルオキシエチル、（メタ）アクリル酸ジヒドロキシフェニルオキシエチル、及び（メタ）アクリル酸ジヒドロキシ−フェニルチオエチルを含む。
【００６３】
分子中に１つ以上の−ＳＯ2ＮＨ−基と１つ以上の重合性不飽和結合とを有する重合性化合物の例は、式（ａ）又は（ｂ）：
【００６４】
【化７】
2008514770.tif 000005
【００６５】
［式中、Ｙ1及びＹ2は、それぞれ、−ＣＯＯ−、−ＣＯＮＡ7−、又は単結合を表し；Ａ1及びＡ4は、それぞれ、Ｈ又はＣＨ3を表し；Ａ2及びＡ5は、それぞれ、場合により置換基を有するＣ1−Ｃ12アルキレン、シクロアルキレン、アリーレン、又はアラルキレン、あるいはエーテル基及びチオ−エーテル基が挿入されたＣ1−Ｃ12アルキレン、シクロアルキレン、アリーレン、又はアラルキレンを表し、Ａ3及びＡ6は、それぞれ、Ｈ、場合により置換基を有するＣ1−Ｃ12アルキル、シクロアルキル基、アリール基、又はアラルキル基を表し；そしてＡ7は、Ｈ、場合により置換基を有するＣ1−Ｃ12アルキル、シクロアルキル基、アリール基、又はアラルキル基を表す］により表される化合物を含む。
【００６６】
１つ以上の−ＣＯ−ＮＨ−ＣＯ−基と１つ以上の重合性不飽和結合とを有する重合性化合物は、マレイミド及びＮ−アクリロイル−アクリルアミドを含む。これらの重合性化合物は、−ＣＯ−ＮＨ−ＣＯ−基を含む高分子化合物になり、そして重合により主鎖と一緒に環が形成される。更に、それぞれ−ＣＯ−ＮＨ−ＣＯ−基を有するメタクリル酸誘導体及びアクリル酸誘導体も同様に使用することができる。このようなメタクリル酸誘導体及びアクリル酸誘導体は、例えば、Ｎ−アセチルメタクリルアミド、Ｎ−プロピオニルメタクリルアミド、Ｎ−ブタノイルメタクリルアミド、Ｎ−ペンタノイルメタクリルアミド、Ｎ−デカノイルメタクリルアミド、Ｎ−ドデカノイルメタクリルアミド、Ｎ−ベンゾイルメタクリルアミド、Ｎ−（ｐ−メチルベンゾイル）メタクリルアミド、Ｎ−（ｐ−クロロベンゾイル）メタクリルアミド、Ｎ−（ナフチル−カルボニル）メタクリルアミド、Ｎ−（フェニルアセチル）メタクリルアミド、及び４−メタクリロイルアミノフタルイミドのようなメタクリルアミド誘導体；並びにこれらと同じ置換基を有するアクリルアミド誘導体を含む。これらの重合性化合物は、重合により側鎖に−ＣＯ−ＮＨ−ＣＯ−基を有する化合物になる。
【００６７】
１つ以上の重合性不飽和結合を有するが酸基を含まない重合性化合物の例は、（メタ）アクリル酸のエステル類［（メタ）アクリル酸メチル、（メタ）アクリル酸エチル、（メタ）アクリル酸プロピル、（メタ）アクリル酸ブチル、（メタ）アクリル酸テトラヒドロフルフリル、（メタ）アクリル酸ベンジル、（メタ）アクリル酸２−エチルヘキシル、（メタ）アクリル酸ヒドロキシエチル、（メタ）アクリル酸ヒドロキシプロピル、（メタ）アクリル酸ヒドロキシブチル、モノ（メタ）アクリル酸グリセロール、（メタ）アクリル酸ジヒドロプロピル、（メタ）アクリル酸アリル、（メタ）アクリル酸シクロヘキシル、（メタ）アクリル酸フェニル、（メタ）アクリル酸メトキシフェニル、（メタ）アクリル酸メトキシエチル、（メタ）アクリル酸フェノキシエチル、（メタ）アクリル酸メトキシジエチレングリコール、（メタ）アクリル酸メトキシトリエチレングリコール、（メタ）アクリル酸メトキシプロピル、（メタ）アクリル酸メトキシジプロピレングリコール、（メタ）アクリル酸イソボルニル、（メタ）アクリル酸ジシクロペンタジエニル、（メタ）アクリル酸２−ヒドロキシ−３−フェノキシプロピル、（メタ）アクリル酸トリシクロ［５．２．１．０２，６］デカン−８−イル、（メタ）アクリル酸アミノエチル、（メタ）アクリル酸Ｎ，Ｎ−ジメチルアミノエチル、（メタ）アクリル酸アミノプロピル、（メタ）アクリル酸Ｎ，Ｎ−ジメチルアミノプロピル、（メタ）アクリル酸グリシジル、（メタ）アクリル酸２−メチルグリシジル、（メタ）アクリル酸３，４−エポキシブチル、（メタ）アクリル酸６，７−エポキシヘプチルなど］；ビニル芳香族化合物［スチレン、α−メチルスチレン、ビニルトルエン、ｐ−クロロスチレン、ポリクロロスチレン、フルオロスチレン、ブロモスチレン、エトキシメチルスチレン、メトキシスチレン、４−メトキシ−３−メチルスチレン、ジメトキシスチレン、ビニルベンジルメチルエーテル、ビニルベンジルグリシジルエーテル、インデン、１−メチルインデンなど］；ビニル又はアリルエステル類［酢酸ビニル、プロピオン酸ビニル、酪酸ビニル、ピバル酸ビニル、安息香酸ビニル、トリメチル酢酸ビニル、ジエチル酢酸ビニル、バリウム酸ビニル、カプロン酸ビニル、クロロ酢酸ビニル、ジクロロ酢酸ビニル、メトキシ酢酸ビニル、ブトキシ酢酸ビニル、フェニル酢酸ビニル、酢酸ビニル、アセト酢酸ビニル、乳酸ビニル、フェニル酪酸ビニル、シクロヘキシルカルボン酸ビニル、サリチル酸ビニル、クロロ安息香酸ビニル、テトラクロロ安息香酸ビニル、ナフトエ酸ビニル、酢酸アリル、プロピオン酸アリル、酪酸アリル、ピバル酸アリル、安息香酸アリル、カプロン酸アリル、ステアリン酸アリル、アセト酢酸アリル、乳酸アリルなど］；ビニル又はアリルエーテル類［ビニルメチルエーテル、ビニルエチルエーテル、ビニルヘキシルエーテル、ビニルオクチルエーテル、ビニルエチルヘキシルエーテル、ビニルメトキシエチルエーテル、ビニルエトキシエチルエーテル、ビニルクロロエチルエーテル、ビニルヒドロキシエチルエーテル、ビニルエチルブチルエーテル、ビニルヒドロキシエトキシエチルエーテル、ビニルジメチルアミノエチルエーテル、ビニル���エチルアミノエチルエーテル、ビニルブチルアミノエチルエーテル、ビニルベンジルエーテル、ビニルテトラヒドロフルフリルエーテル、ビニルフェニルエーテル、ビニルトリルエーテル、ビニルクロロフェニルエーテル、ビニルクロロエチルエーテル、ビニルジクロロフェニルエーテル、ビニルナフチルエーテル、ビニルアントリルエーテル、アリルグリシジルエーテルなど］；アミド型不飽和化合物［（メタ）アクリルアミド、Ｎ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ，Ｎ−ジエチルヘキシル（メタ）アクリルアミド、Ｎ，Ｎ−ジシクロヘキシル（メタ）アクリルアミド、Ｎ，Ｎ−ジフェニル（メタ）アクリルアミド、Ｎ−メチル−Ｎ−フェニル（メタ）アクリルアミド、Ｎ−ヒドロキシエチル−Ｎ−メチル（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ−ヒドロキシエチル（メタ）アクリルアミド、Ｎ−ヘプチル（メタ）アクリルアミド、Ｎ−オクチル（メタ）アクリルアミド、Ｎ−エチルヘキシル（メタ）アクリルアミド、Ｎ−ヒドロキシエチル（メタ）アクリルアミドシクロヘキシル、Ｎ−ベンジル（メタ）アクリルアミド、Ｎ−フェニル（メタ）アクリルアミド、Ｎ−トリル（メタ）アクリルアミド、Ｎ−ヒドロキシフェニル（メタ）アクリルアミド、Ｎ−ナフチル（メタ）アクリルアミド、Ｎ−フェニルスルホニル（メタ）アクリルアミド、Ｎ−メチルフェニルスルホニル（メタ）アクリルアミド及びＮ−（メタ）アクリロイルモルホリン、ジアセトンアクリルアミド、Ｎ−メチロールアクリルアミド、Ｎ−ブトキシアクリルアミドなど］；ポリオレフィン型化合物［ブタジエン、イソプレン、クロロプレンなど］；（メタ）アクリロニトリル、メチルイソプロペニルケトン、マレイミド、Ｎ−フェニルマレイミド、Ｎ−メチルフェニルマレイミド、Ｎ−メトキシフェニルマレイミド、Ｎ−シクロヘキシルマレイミド、Ｎ−アルキルマレイミド、無水マレイン酸、ポリスチレンマクロモノマー、ポリ（メタ）アクリル酸メチルマクロモノマー、ポリ（メタ）アクリル酸ブチルマクロモノマー；クロトン酸エステル類［クロトン酸ブチル、クロトン酸ヘキサン、モノクロトン酸グリセリンなど］；並びにイタコン酸エステル類［イタコン酸ジメチル、イタコン酸ジエチル、イタコン酸ジブチルなど］；並びにマレイン酸又はフマル酸エステル類［マレイン酸ジメチル、フマル酸ジブチルなど］から選択される１つの重合性不飽和結合を有する化合物を含む。
【００６８】
コポリマーの好ましい例は、（メタ）アクリル酸メチルと（メタ）アクリル酸とのコポリマー、（メタ）アクリル酸ベンジルと（メタ）アクリル酸とのコポリマー、（メタ）アクリル酸メチル／（メタ）アクリル酸エチルと（メタ）アクリル酸とのコポリマー、（メタ）アクリル酸ベンジル、（メタ）アクリル酸及びスチレンのコポリマー、（メタ）アクリル酸ベンジル、（メタ）アクリル酸及び（メタ）アクリル酸２−ヒドロキシエチルのコポリマー、（メタ）アクリル酸メチル／（メタ）アクリル酸ブチル、（メタ）アクリル酸及びスチレンのコポリマー、（メタ）アクリル酸メチル、（メタ）アクリル酸ベンジル、（メタ）アクリル酸及び（メタ）アクリル酸ヒドロキシフェニルのコポリマー、（メタ）アクリル酸メチル、（メタ）アクリル酸及びポリ（メタ）アクリル酸メチルマクロモノマーのコポリマー、（メタ）アクリル酸ベンジル、（メタ）アクリル酸及びポリ（メタ）アクリル酸メチルマクロモノマーのコポリマー、（メタ）アクリル酸テトラヒドロフルフリル、スチレン及び（メタ）アクリル酸のコポリマー、（メタ）アクリル酸メチル、（メタ）アクリル酸及びポリスチレンマクロモノマーのコポリマー、（メタ）アクリル酸ベンジル、（メタ）アクリル酸及びポリスチレンマクロモノマーのコポリマー、（メタ）アクリル酸ベンジル、（メタ）アクリル酸、（メタ）アクリル酸２−ヒドロキシエチル及びポリスチレンマクロモノマーのコポリマー、（メタ）アクリル酸ベンジル、（メタ）アクリル酸、（メタ）アクリル酸２−ヒドロキシプロピル及びポリスチレンマクロモノマーのコポリマー、（メタ）アクリル酸ベンジル、（メタ）アクリル酸、（メタ）アクリル酸２−ヒドロキシ−３−フェノキシプロピル及びポリ（メタ）アクリル酸メチルマクロモノマーのコポリマー、（メタ）アクリル酸メチル、（メタ）アクリル酸、（メタ）アクリル酸２−ヒドロキシエチル及びポリスチレンマクロモノマーのコポリマー、（メタ）アクリル酸ベンジル、（メタ）アクリル酸、（メタ）アクリル酸２−ヒドロキシエチル及びポリ（メタ）アクリル酸メチルマクロモノマーのコポリマー、Ｎ−フェニルマレイミド、（メタ）アクリル酸ベンジル、（メタ）アクリル酸及びスチレンのコポリマー、（メタ）アクリル酸ベンジル、（メタ）アクリル酸、Ｎ−フェニルマレイミド、コハク酸モノ−［２−（メタ）アクリロイルオキシエチル］及びスチレンのコポリマー、（メタ）アクリル酸アリル、（メタ）アクリル酸、Ｎ−フェニルマレイミド、コハク酸モノ−［２−（メタ）アクリロイルオキシエチル］及びスチレンのコポリマー、（メタ）アクリル酸ベンジル、（メタ）アクリル酸、Ｎ−フェニルマレイミド、モノ（メタ）アクリル酸グリセロール及びスチレンのコポリマー、（メタ）アクリル酸ベンジル、モノ（メタ）アクリル酸ω−カルボキシポリカプロラクトン、（メタ）アクリル酸、Ｎ−フェニルマレイミド、モノ（メタ）アクリル酸グリセロール及びスチレンのコポリマー、並びに（メタ）アクリル酸ベンジル、（メタ）アクリル酸、Ｎ−シクロヘキシルマレイミド及びスチレンのコポリマーである。
【００６９】
同様に、ヒドロキシスチレンのホモ−若しくはコ−ポリマー又はノボラック型フェノール樹脂、例えば、ポリ（ヒドロキシスチレン）及びポリ（ヒドロキシスチレン−コ−ビニルシクロヘキサノール）、ノボラック樹脂、クレゾールノボラック樹脂、及びハロゲン化フェノールノボラック樹脂も使用することができる。更に具体的にはこれは、例えば、メタクリル酸コポリマー、アクリル酸コポリマー、イタコン酸コポリマー、クロトン酸コポリマー、無水マレイン酸コポリマー（例えば、コモノマーとしてスチレンとの）、及びマレイン酸コポリマー、並びに部分エステル化マレイン酸コポリマーを含み、それぞれ例えば、JP 59-44615-B4（本明細書において使用されるとき「JP-B4」という用語は、審査済み日本特許公報を意味する）、JP 54-34327-B4、JP 58-12577-B4、及びJP 54-25957-B4、JP 59-53836-A、JP 59-71048-A、JP 60-159743-A、JP 60-258539-A、JP 1-152449-A、JP 2-199403-A、及びJP 2-199404-Aに記載されており、そしてこれらのコポリマーは、更に例えば、US 5650263に開示されているようにアミンと反応させることができ；更に、側鎖にカルボキシル基を有するセルロース誘導体を使用することができ、そして特に好ましいのは、（メタ）アクリル酸ベンジルと（メタ）アクリル酸とのコポリマー、並びに（メタ）アクリル酸ベンジル、（メタ）アクリル酸及び他のモノマーのコポリマー（例えば、US 4133391、JP 59-44615-B4、JP 60-159743-A及びJP 60-258539-Aに記載されているようなもの）である。
【００７０】
上記の有機結合剤ポリマーの中でカルボン酸基を有するものに関しては、感光性、コーティングフィルム強度、コーティング溶媒及び耐薬品性並びに基板への接着性の改善を目的として、幾つかの又は全てのカルボン酸基を（メタ）アクリル酸グリシジル又はエポキシ（メタ）アクリレートと反応させて光重合性有機結合剤ポリマーを得ることが可能である。例は、JP 50-34443-B4及びJP 50-34444-B4、US 5153095、T. KudoらによるJ. Appl. Phys., Vol. 37(1998), p.3594-3603, US 5677385、及びUS 5650233に開示されている。
【００７１】
結合剤の重量平均分子量は、好ましくは５００〜１，０００，０００、例えば、３，０００〜１，０００，０００、更に好ましくは５，０００〜４００，０００である。
【００７２】
これらの化合物は、単独で、又は２種以上の混合物として使用することができる。感光性樹脂組成物中の結合剤の含量は、全固形分に基づいて、好ましくは１０〜９５重量％、更に好ましくは１５〜９０重量％である。
【００７３】
更に別の実施態様において、本発明はまた、少なくとも１つの上述の本発明の着色剤組成物を、少なくとも１つのエチレン不飽和重合性化合物と一緒に含む、カラーフィルターを製造するための重合性混合物に関する。
【００７４】
好ましくは、この重合性混合物は、少なくとも１つの光開始剤を更に含み、そして照射により光重合することができる。
【００７５】
少なくとも１つのエチレン不飽和化合物は、１つ以上のオレフィン二重結合を有する化合物を含む。これらは、低分子量（モノマー）又は高分子量（オリゴマー）であってよい。二重結合を含む化合物の例は、（メタ）アクリル酸；（メタ）アクリル酸アルキル、ヒドロキシアルキル又はアミノアルキル、例えば、（メタ）アクリル酸メチル、エチル、ｎ−ブチル、イソブチル、ｔｅｒｔ−ブチル、ｎ−プロピル、イソプロピル、ｎ−ヘキシル、シクロヘキシル、２−エチルヘキシル、イソボルニル、ベンジル、２−ヒドロキシエチル、２−ヒドロキシプロピル、メトキシエチル、エトキシエチル、グリセロール、フェノキシエチル、メトキシジエチレングリコール、エトキシジエチレングリコール、ポリエチレングリコール、ポリプロピレングリコール、グリシジル、Ｎ，Ｎ−ジメチルアミノエチル、及びＮ，Ｎ−ジエチルアミノエチルである。他の例は、（メタ）アクリロニトリル、（メタ）アクリルアミド；Ｎ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ−メチル（メタ）アクリルアミド、Ｎ−エチル（メタ）アクリルアミド、Ｎ−ブチル（メタ）アクリルアミド、及びＮ−（メタ）アクリロイルモルホリンのようなＮ−置換（メタ）アクリルアミド類；酢酸ビニルのようなビニルエステル類；イソブチルビニルエーテルのようなビニルエーテル類；スチレン、アルキル−、ヒドロキシ−及びハロスチレン類；Ｎ−ビニルピロリドン、Ｎ−ビニルカプロラクタム、Ｎ−ビニルアセトアミド、Ｎ−ビニルホルムアミド、塩化ビニル及び塩化ビニリデンである。
【００７６】
比較的高分子量（オリゴマー）の多価不飽和化合物の例は、エチレン不飽和カルボン酸類を含む、ポリエステル類、ポリウレタン類、ポリエーテル類及びポリアミド類である。
【００７７】
特に適切な例は、エチレン不飽和カルボン酸とポリオール又はポリエポキシドとのエステル類である。
【００７８】
不飽和カルボン酸の例は、アクリル酸、メタクリル酸、クロトン酸、イタコン酸、ケイ皮酸、及びリノレン酸又はオレイン酸のような不飽和脂肪酸である。アクリル酸及びメタクリル酸が好ましい。
【００７９】
適切なポリオール類は、芳香族、特に、脂肪族及び脂環式ポリオール類である。芳香族ポリオール類の例は、ヒドロキノン、４，４’−ジヒドロキシジフェニル、２，２−ビス（４−ヒドロキシフェニル）メタン、２，２−ビス（４−ヒドロキシフェニル）プロパン、２，２−ビス（４−ヒドロキシフェニル）ヘキサフルオロプロパン、９，９−ビス（４−ヒドロキシフェニル）フルオレン、ノボラック類及びレゾール類である。脂肪族及び脂環式ポリオール類の例は、好ましくは、エチレングリコール、１，２−又は１，３−プロパンジオール、１，２−、１，３−又は１，４−ブタンジオール、ペンタンジオール、ヘキサンジオール、オクタンジオール、ドデカンジオールのような２〜１２個のＣ原子を有するアルキレンジオール類；ジエチレングリコール、トリエチレングリコール、好ましくは２００〜１５００の分子量を有するポリエチレングリコール類、１，３−シクロペンタンジオール、１，２−、１，３−又は１，４−シクロヘキサンジオール、１，４−ジヒドロキシメチルシクロヘキサン、グリセロール、トリエタノールアミン、トリメチロールエタン、トリメチロールプロパン、ペンタエリトリトール、モノシュウ酸ペンタエリトリトール、ジペンタエリトリトール、ペンタエリトリトールとエチレングリコール又はプロピオン酸グリコールとのエーテル類、ジペンタエリトリトールとエチレングリコール又はプロピレングリコールとのエーテル類、ソルビトール、２，２−ビス［４−（２−ヒドロキシエトキシ）フェニル］メタン、２，２−ビス［４−（２−ヒドロキシエトキシ）フェニル］プロパン及び９，９−ビス［４−（２−ヒドロキシエトキシ）フェニル］フルオレンである。他の適切なポリオール類は、ポリマー鎖又は側基にヒドロキシル基を含む、ポリマー及びコポリマーであり、例には、ビニルアルコールを含むか、又は（メタ）アクリル酸ヒドロキシアルキルを含む、ホモポリマー又はコポリマーがある。更に別の適切なポリオール類は、ヒドロキシル末端基を有する、エステル類及びウレタン類である。
【００８０】
このポリオール類は、１つの不飽和カルボン酸で、又は色々な不飽和カルボン酸で部分的に又は完全にエステル化されていてもよく、そして部分エステル類では、遊離ヒドロキシル基は、他のカルボン酸で修飾、例えば、エーテル化又はエステル化されていてもよい。
【００８１】
ポリオール類に基づくエステル類の例は、トリ（メタ）アクリル酸トリメチロールプロパン、トリメチロールプロパン・トリ（アクリロイルオキシプロピル）エーテル、トリ（メタ）アクリル酸トリメチロールエタン、ジ（メタ）アクリル酸エチレングリコール、ジ（メタ）アクリル酸ジエチレングリコール、ジ（メタ）アクリル酸トリエチレングリコール、ジ（メタ）アクリル酸テトラエチレングリコール、ジ（メタ）アクリル酸テトラメチロールグリコール、ジ（メタ）アクリル酸ネオペンチルグリコール、ジ（メタ）アクリル酸ペンタエリトリトール、トリ（メタ）アクリル酸ペンタエリトリトール、テトラ（メタ）アクリル酸ペンタエリトリトール、モノシュウ酸トリ（メタ）アクリル酸ペンタエリトリトール、ジ（メタ）アクリル酸ジペンタエリトリトール、トリ（メタ）アクリル酸ジペンタエリトリトール、テトラ（メタ）アクリル酸ジペンタエリトリトール、ペンタ（メタ）アクリル酸ジペンタエリトリトール、ヘキサ（メタ）アクリル酸ジペンタエリトリトール、ペンタ（メタ）アクリル酸ジペンタエリトリトール・モノ（２−ヒドロキシルエチル）エーテル、オクタ（メタ）アクリル酸トリペンタエリトリトール、ジ（メタ）アクリル酸１，３−ブタンジオール、ジイタコン酸１，４−ブタンジオール、ジ（メタ）アクリル酸ヘキサンジオール、ジ（メタ）アクリル酸１，４−シクロヘキサンジオール、トリ（メタ）アクリル酸ソルビトール、テトラ（メタ）アクリル酸ソルビトール、ペンタ（メタ）アクリル酸ソルビトール、ヘキサ（メタ）アクリル酸ソルビトール、（メタ）アクリル酸オリゴエステル、ジ（メタ）アクリル酸及びトリ（メタ）アクリル酸グリセロール；２００〜１５００の分子量を持つポリエチレングリコールのジ（メタ）アクリル酸エステル、ジイタコン酸ペンタエリトリトール、トリスイタコン酸ジペンタエリトリトール、ペンタイタコン酸ジペンタエリトリトール、ヘキサイタコン酸ジペンタエリトリトール、ジイタコン酸エチレングリコール、ジイタコン酸プロピレングリコール、ジイタコン酸１，３−ブタンジオール、ジイタコン酸１，４−ブタンジオール、ジイタコン酸テトラメチレングリコール、テトライタコン酸ソルビトール、ジクロトン酸エチレングリコール、ジクロトン酸テトラメチレングリコール、ジクロトン酸ペンタエリトリトール、ジマレイン酸エチレングリコール、ジマレイン酸トリエチレングリコール、ジマレイン酸ペンタエリトリトール、テトラマレイン酸ソルビトール、又はこれらの混合物である。
【００８２】
他の例は、下記式（XII）及び（XIII）：
【００８３】
【化８】
2008514770.tif 000006
【００８４】
［式中、
Ｍ1は、−（ＣＨ2ＣＨ2Ｏ）−又は−［ＣＨ2ＣＨ（ＣＨ3）Ｏ］−であり、
Ｒ10は、−ＣＯＣＨ＝ＣＨ2又は−ＣＯＣ（ＣＨ3）＝ＣＨ2であり、
ｐは、０〜６（ｐの合計：３〜２４）であり、そしてｑは、０〜６（ｑの合計：２〜１６）である］で示される、ペンタエリトリトール及びジペンタエリトリトール誘導体である。
【００８５】
ポリエポキシド類の例は、上述のポリオール類とエピクロロヒドリンに基づくものである。典型例は、ビス（４−グリシジルオキシフェニル）メタン、２，２−ビス（４−グリシジルオキシフェニル）プロパン、２，２−ビス（４−グリシジルオキシフェニル）ヘキサフルオロプロパン、９，９−ビス（４−グリシジルオキシフェニル）フルオレン、ビス［４−（２−グリシジルオキシエトキシ）フェニル］メタン、２，２−ビス［４−（２−グリシジルオキシエトキシ）フェニル］プロパン、２，２−ビス［４−（２−グリシジルオキシエトキシ）フェニル］ヘキサフルオロプロパン、９，９−ビス［４−（２−グリシジルオキシエトキシ）フェニル］フルオレン、ビス［４−（２−グリシジルオキシプロポキシ）フェニル］メタン、２，２−ビス［４−（２−グリシジルオキシプロポキシ）フェニル］プロパン、２，２−ビス［４−（２−グリシジルオキシプロポキシ）フェニル］ヘキサフルオロプロパン、９，９−ビス［４−（２−グリシジルオキシプロポキシ）フェニル］フルオレン、並びにフェノール及びクレゾール・ノボラック類のグリシジルエーテル類である。
【００８６】
ポリエポキシド類に基づく少なくとも１つのエチレン不飽和化合物の典型例は、２，２−ビス［４−｛（２−ヒドロキシ−３−アクリルオキシ）プロポキシ｝フェニル］プロパン、２，２−ビス［４−｛（２−ヒドロキシ−３−アクリルオキシ）プロポキシエトキシ｝フェニル］プロパン、９，９−ビス［４−｛（２−ヒドロキシ−３−アクリルオキシ）プロポキシ｝フェニル］フルオレン、９，９−ビス［４−｛（２−ヒドロキシ−３−アクリルオキシ）プロポキシエトキシ｝フェニル］フルオレン、及びノボラック類に基づくエポキシ樹脂と（メタ）アクリル酸との反応生成物を含む。
【００８７】
上述のポリオール類又はポリエポキシド類と、ヒドロキシ基を持つ不飽和化合物（（メタ）アクリル酸２−ヒドロキシエチル、ビニルアルコールなど）との反応から得られるポリエーテル類もまた、少なくとも１つのエチレン不飽和化合物として使用することができる。
【００８８】
また少なくとも１つのエチレン不飽和化合物として適切なものは、同一であるか又は異なる不飽和カルボン酸と、好ましくは２〜６個、特に２〜４個のアミノ基を有する芳香族、脂環式及び脂肪族ポリアミン類とのアミド類である。このようなポリアミン類の例は、エチレンジアミン、１，２−又は１，３−プロピレンジアミン、１，２−、１，３−又は１，４−ブチレンジアミン、１，５−ペンチレンジアミン、１，６−へキシレンジアミン、オクチレンジアミン、ドデシレンジアミン、１，４−ジアミノシクロヘキサン、イソホロンジアミン、フェニレンジアミン、ビスフェニレンジアミン、ジ−β−アミノエチルエーテル、ジエチレントリアミン、トリエチレンテトラミン、ジ（β−アミノエトキシ）−又はジ（β−アミノプロポキシ）エタンである。他の適切なポリアミン類は、好ましくは側鎖に追加のアミノ基を持つポリマー及びコポリマー、並びにアミノ末端基を有するオリゴアミド類である。このような不飽和アミド類の例は、メチレンビスアクリルアミド、１，６−ヘキサメチレンビスアクリルアミド、ジエチレントリアミントリスメタクリルアミド、ビス（メタクリルアミドプロポキシ）エタン、メタクリル酸β−メタクリルアミドエチル及びＮ−［（β−ヒドロキシエトキシ）エチル］アクリルアミドである。
【００８９】
他の例は、ポリイソシアネートとヒドロキシ基を有する不飽和化合物から、又はポリイソシアネート、ポリオール及びヒドロキシ基を有する不飽和化合物から誘導される不飽和ウレタン類である。
【００９０】
他の例は、鎖中にエチレン不飽和基を有するポリエステル類、ポリアミド類、又はポリウレタン類である。適切な不飽和ポリエステル類及びポリアミド類はまた、例えば、マレイン酸とジオール類又はジアミン類から誘導される。マレイン酸の幾つかは、他のジカルボン酸により置換することができる。このポリエステル類及びポリアミド類はまた、ジカルボン酸とエチレン不飽和ジオール類又はジアミン類から、特に例えば、６〜２０個のＣ原子の比較的長鎖のものから誘導することができる。ポリウレタン類の例は、飽和又は不飽和ジイソシアネートと、それぞれ不飽和又は飽和ジオール類からなるものである。
【００９１】
側鎖にアクリレート又はメタクリレート基を持つ他の適切なポリマーは、例えば、溶媒可溶性又はアルカリ可溶性ポリイミド前駆体、例えば、基本骨格又は分子内のエステル基のいずれかに結合した光重合性側基を有するポリ（アミド酸エステル）化合物である。このようなオリゴマー又はポリマーは、高感度ポリイミド前駆体レジストを調製するために、場合により多官能性（メタ）アクリレート類のような反応性希釈剤と共に処方することができる。
【００９２】
少なくとも１つのエチレン不飽和化合物の更に別の例はまた、飽和又は不飽和多塩基酸無水物と、フェノール又はクレゾールノボラックエポキシ樹脂と不飽和モノカルボン酸の反応の生成物との反応により得られる樹脂のような、分子構造内に少なくとも１つのカルボキシル官能基と少なくとも２つのエチレン不飽和基を有する、ポリマー又はオリゴマー（例えば、ＥＢ９６９６（ＵＣＢ化学）；ＫＡＹＡＲＡＤ  ＴＣＲ１０２５（日本化薬）のような市販の製品）を含む。多塩基酸無水物の例は、無水マレイン酸、無水コハク酸、イタコン酸無水物、無水フタル酸、テトラヒドロフタル酸無水物、ヘキサヒドロフタル酸無水物、メチルテトラヒドロフタル酸無水物、グルタル酸無水物、グルタコン酸無水物、シトラコン酸無水物、ジグリコール酸無水物、イミノ二酢酸無水物、１，１−シクロペンタン二酢酸無水物、３，３−ジメチルグルタル酸無水物、３−エチル−３−メチルグルタル酸無水物、２−フェニルグルタル酸無水物、ホモフタル酸無水物、トリメリット酸無水物、クロレンド酸無水物、ピロメリット酸二無水物、ベンゾフェノンテトラカルボン酸二無水物、ビフェニルテトラカルボン酸二無水物、及びビフェニルエーテルテトラカルボン酸二無水物である。
【００９３】
他の例は、式（XIV）の化合物と１つ以上の上述の多塩基酸無水物との重縮合反応及び／又は付加反応からの生成物である。
【００９４】
【化９】
2008514770.tif 000007
【００９５】
［式中、Ｙ1は、下記式：
【００９６】
【化１０】
2008514770.tif 000008
【００９７】
で示される基であり；
Ｒ20は、水素又はメチルであり、
Ｒ30及びＲ40は、相互に独立に、水素、メチル、Ｃｌ、又はＢｒであり、Ｍ2は、１〜１０個の炭素原子を有する置換又は非置換のアルキレンであり、ｘは、０〜５であり、そしてｙは、１〜１０である］。
【００９８】
好ましい光重合性組成物は、成分（ａ）として、分子内に少なくとも２つのエチレン不飽和結合及び少なくとも１つのカルボン酸基を有する化合物、特にエポキシ基含有不飽和化合物をカルボン酸基含有ポリマーのカルボキシル基の部分に付加させることにより得られる反応生成物、又は後述の化合物と１つ以上の多塩基酸無水物との反応生成物を含む。更に別の好ましい成分（ａ）は、式（XIV）の化合物を含む。
【００９９】
更に別の例は、エポキシ基含有不飽和化合物をカルボン酸基含有ポリマーのカルボキシル基の部分に付加させることにより得られる反応生成物である。カルボン酸含有ポリマーとして、不飽和カルボン酸化合物と１つ以上の重合性化合物との反応から得られる上述の結合剤ポリマー、例えば、（メタ）アクリル酸、（メタ）アクリル酸ベンジル、スチレン及び（メタ）アクリル酸２−ヒドロキシエチルのコポリマー、（メタ）アクリル酸、スチレン及びα−メチルスチレンのコポリマー、（メタ）アクリル酸、Ｎ−フェニルマレイミド、スチレン及び（メタ）アクリル酸ベンジルのコポリマー、（メタ）アクリル酸及びスチレンのコポリマー、（メタ）アクリル酸及び（メタ）アクリル酸ベンジルのコポリマー、（メタ）アクリル酸テトラヒドロフルフリル、スチレン及び（メタ）アクリル酸のコポリマーなど。
【０１００】
エポキシ基を有する不飽和化合物の例は、以下の式（V-1）〜（V-15）に与えられる；
【０１０１】
【化１１】
2008514770.tif 000009
【０１０２】
［式中、Ｒ50は、水素又はメチル基であり、Ｍ3は、１〜１０個の炭素原子を有する置換又は非置換のアルキレンである］。
【０１０３】
これらの化合物の中で、脂環式エポキシ基を有する化合物は特に好ましい（これらの化合物が、カルボキシル基含有樹脂との高い反応性を有しており、よって反応時間が短縮できるためである）。これらの化合物は更に、反応の過程でゲル化を引き起こさず、そのためこの反応は安定に実施できる。一方、アクリル酸グリシジル及びメタクリル酸グリシジルは、感度と耐熱性の観点から有利であり（これらの化合物が、低分子量を有しているためである）、高い変換率でエステル化が達成できる。
【０１０４】
上述の化合物の具体例は、例えば、スチレン、α−メチルスチレン及びアクリル酸のコポリマーと、又はメタクリル酸メチルとアクリル酸のコポリマーと、（メタ）アクリル酸３，４−エポキシシクロヘキシルメチルとの反応生成物である。
【０１０５】
（メタ）アクリル酸２−ヒドロキシエチル及びモノ（メタ）アクリル酸グリセロールのようなヒドロキシ基を有する不飽和化合物は、上述のエポキシ基含有不飽和化合物の代わりにカルボン酸基含有ポリマー用の反応物として使用することができる。
【０１０６】
他の例は、無水物含有ポリマーの半エステル類、例えば、無水マレイン酸と１つ以上の他の重合性化合物とのコポリマーと、（メタ）アクリル酸２−ヒドロキシエチルのようなアルコール性ヒドロキシ基を有するか、又は例えば式（V-1）〜（V-15）に記載される化合物のようなエポキシ基を有する（メタ）アクリレート類との反応生成物である。
【０１０７】
（メタ）アクリル酸２−ヒドロキシエチル、（メタ）アクリル酸、メタクリル酸ベンジル及びスチレンのコポリマーのようなアルコール性ヒドロキシ基を有するポリマーと、（メタ）アクリル酸又は塩化（メタ）アクリルとの反応生成物もまた成分（ａ）として使用することができる。
【０１０８】
他の例は、二塩基酸無水物と少なくとも２個のエポキシ基を有する化合物との反応と、これに続く不飽和化合物との更なる反応から得られる、末端不飽和基を持つポリエステルと、多塩基酸無水物との反応生成物である。
【０１０９】
更に別の例は、飽和又は不飽和の多塩基酸無水物と、上述のようにエポキシ基含有（メタ）アクリル酸化合物をカルボン酸含有ポリマーの全てのカルボキシル基に付加させることにより得られる反応生成物との反応により得られる樹脂である。
【０１１０】
光重合性化合物は、単独で、又は任意の所望の混合物として使用することができる。
【０１１１】
カラーフィルターレジスト組成物において、光重合性組成物に含まれるモノマーの全量は、組成物の全固形分（即ち、溶媒を除く全成分の量）に基づいて、好ましくは５〜８０重量％、特に１０〜７０重量％である。
【０１１２】
適切な光開始剤の例は、カンファーキノン；ベンゾフェノン、ベンゾフェノン誘導体（２，４，６−トリメチルベンゾフェノン、２−メチルベンゾフェノン、３−メチルベンゾフェノン、４−メチルベンゾフェノン、２−メトキシカルボニルベンゾフェノン、４，４’−ビス（クロロメチル）ベンゾフェノン、４−クロロベンゾフェノン、４−フェニルベンゾフェノン、３，３’−ジメチル−４−メトキシ−ベンゾフェノン、［４−（４−メチルフェニルチオ）フェニル］−フェニルメタノン、メチル−２−ベンゾイルベンゾアート、３−メチル−４’−フェニルベンゾフェノン、２，４，６−トリメチル−４’−フェニルベンゾフェノン、４，４’−ビス（ジメチルアミノ）ベンゾフェノン、４，４’−ビス（ジエチルアミノ）ベンゾフェノンなど）；ケタール化合物（例えば、ベンジルジメチルケタール（イルガキュア（IRGACURE）（登録商標）６５１）など）；アセトフェノン、アセトフェノン誘導体、例えば、α−ヒドロキシシクロアルキルフェニルケトン類又は２−ヒドロキシ−２−メチル−１−フェニルプロパノン（ダロキュア（DAROCUR）（登録商標）１１７３）、１−ヒドロキシ−シクロヘキシル−フェニル−ケトン（イルガキュア（登録商標）１８４）、１−［４−（２−ヒドロキシエトキシ）−フェニル］−２−ヒドロキシ−２−メチル−１−プロパン−１−オン（イルガキュア２９５９）；２−ヒドロキシ−１−｛４−［４−（２−ヒドロキシ−２−メチル−プロピオニル）−ベンジル］−フェニル｝−２−メチルプロパン−１−オン（イルガキュア１２７）；２−ヒドロキシ−１−｛４−［４−（２−ヒドロキシ−２−メチルプロピオニル）−フェノキシ］−フェニル｝−２−メチルプロパン−１−オン；ジアルコキシアセトフェノン類、α−ヒドロキシ−又はα−アミノアセトフェノン類、例えば、（４−メチルチオベンゾイル）−１−メチル−１−モルホリノエタン（イルガキュア（登録商標）９０７）、（４−モルホリノベンゾイル）−１−ベンジル−１−ジメチルアミノプロパン（イルガキュア（登録商標）３６９）、（４−モルホリノベンゾイル）−１−（４−メチルベンジル）−１−ジメチルアミノプロパン（イルガキュア（登録商標）３７９）、（４−（２−ヒドロキシエチル）アミノベンゾイル）−１−ベンジル−１−ジメチルアミノプロパン、（３，４−ジメトキシベンゾイル）−１−ベンジル−１−ジメチルアミノプロパン；４−アロイル−１，３−ジオキソラン類、ベンゾインアルキルエーテル類及びベンジルケタール類、フェニルグリオキサルエステル類及びその誘導体、例えば、オキソ−フェニル−酢酸２−（２−ヒドロキシ−エトキシ）−エチルエステル、二量体フェニルグリオキサルエステル類、例えば、オキソ−フェニル−酢酸１−メチル−２−［２−（２−オキソ−２−フェニル−アセトキシ）−プロポキシ］−エチルエステル（イルガキュア（登録商標）７５４）；更に別のオキシムエステル類、例えば、１，２−オクタンジオン１−［４−（フェニルチオ）フェニル］−２−（Ｏ−ベンゾイルオキシム）（イルガキュア（登録商標）ＯＸＥ０１）、エタノン１−［９−エチル−６−（２−メチルベンゾイル）−９Ｈ−カルバゾール−３−イル］−１−（Ｏ−アセチルオキシム）（イルガキュア（登録商標）ＯＸＥ０２）、９Ｈ−チオキサンテン−２−カルボキサルデヒド９−オキソ−２−（Ｏ−アセチルオキシム）、過酸エステル類、例えば、ベンゾフェノンテトラカルボン酸過酸エステル類（例えば、EP 126541に記載されるものなど）、モノアシルホスフィンオキシド類、例えば、（２，４，６−トリメチルベンゾイル）ジフェニルホスフィンオキシド（ダロキュア（登録商標）ＴＰＯ）、ビスアシルホスフィンオキシド類、例えば、ビス（２，６−ジメトキシ−ベンゾイル）−（２，４，４−トリメチル−ペンチル）ホスフィンオキシド、ビス（２，４，６−トリメチルベンゾイル）−フェニルホスフィンオキシド（イルガキュア（登録商標）８１９）、ビス（２，４，６−トリメチルベンゾイル）−２，４−ジペントキシフェニルホスフィンオキシド、トリスアシルホスフィンオキシド類、ハロメチルトリアジン類、例えば、２−［２−（４−メトキシ−フェニル）−ビニル］−４，６−ビス−トリクロロメチル−［１，３，５］トリアジン、２−（４−メトキシ−フェニル）−４，６−ビス−トリクロロメチル−［１，３，５］トリアジン、２−（３，４−ジメトキシ−フェニル）−４，６−ビス−トリクロロメチル−［１，３，５］トリアジン、２−メチル−４，６−ビス−トリクロロメチル−［１，３，５］トリアジン、ヘキサアリールビスイミダゾール／共開始剤系、例えば、オルト−クロロヘキサフェニル−ビスイミダゾールと２−メルカプトベンゾチアゾールとの組合せ、及び４，４’−ビス（ジエチルアミノ）ベンゾフェノンフェロセニウム化合物、又はチタノセン類、例えば、ビス（シクロペンタジエニル）−ビス（２，６−ジフルオロ−３−ピリル−フェニル）チタン（イルガキュア（登録商標）７８４）である。更に、ホウ酸化合物を共開始剤として使用することができる。
【０１１３】
ハイブリッド系において光開始剤系が利用される場合に、新規なラジカル硬化剤に加えて、カチオン性光開始剤、過酸化物（過酸化ベンゾイルなど（他の適切な過酸化物は、米国特許4950581、19段落、17-25行目に記載されている））、芳香族スルホニウム−、ホスホニウム−若しくはヨードニウム塩（例えば、米国特許4950581、18段落、60行目〜19段落、10行目に記載されているものなど）又はシクロペンタジエニル−アレーン−鉄（II）錯塩、例えば、（η6−イソプロピルベンゼン）（η5−シクロペンタジエニル）鉄（II）ヘキサフルオロリン酸塩、更にはオキシムスルホン酸エステル類が、例えば、EP 780729に記載されているように利用される。また例えば、EP 497531及びEP 441232に記載されているようなピリジニウム及び（イソ）キノリニウム塩も、光開始剤と組合せて使用することができる。
【０１１４】
光開始剤に加えて、光重合性組成物は、種々の添加剤を含んでもよい。これらの例は、熱阻害剤であり、これらは、早期重合を防止することを意図するものであり、例としては、ヒドロキノン、ヒドロキノン誘導体、ｐ−メトキシフェノール、β−ナフトール又は立体障害フェノール類（２，６−ジ−ｔｅｒｔ−ブチル−ｐ−クレゾールなど）がある。暗所での貯蔵安定性を上昇させるために、例えば、銅化合物（ナフテン酸、ステアリン酸又はオクタン酸銅など）、リン化合物、例えば、トリフェニルホスフィン、トリブチルホスフィン、亜リン酸トリエチル、亜リン酸トリフェニル又は亜リン酸トリベンジル、第４級アンモニウム化合物、例えば、塩化テトラメチルアンモニウム又は塩化トリメチルベンジルアンモニウム、あるいはヒドロキシルアミン誘導体、例えば、Ｎ−ジエチルヒドロキシルアミンを使用することができる。重合の間、大気中酸素を排除するために、ポリマーへの溶解度が不充分であるだけでなく、重合の開始時に表面に移動して、空気の進入を防止する透明表面層を形成する、パラフィン又は同様のロウ様物質を加えることができる。また、酸素不透過層をコーティングの上に適用することもできる（例えば、ポリ（ビニルアルコール−コ−酢酸ビニル））。少量加えることができる光安定化剤は、ＵＶ吸収剤、例えば、ヒドロキシフェニルベンゾトリアゾール、ヒドロキシフェニル−ベンゾフェノン、オキサルアミド又はヒドロキシフェニル−ｓ−トリアジン型のものである。これらの化合物は、個々に、又は混合物として、立体障害アミン類（ＨＡＬＳ）を伴うか又は伴わずに使用することができる。
【０１１５】
このようなＵＶ吸収剤及び光安定化剤の例は、以下である：
【０１１６】
１．  ２−（２’−ヒドロキシフェニル）ベンゾトリアゾール類、
例えば、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）−ベンゾトリアゾール；２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチル−ヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）−ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、及び２−（３’−ｔｅｒｔ−ブチル−２’−ヒドロキシ−５’−（２−イソオクチルオキシカルボニルエチル）フェニルベンゾトリアゾールの混合物；２，２’−メチレンビス［４−（１，１，３，３−テトラメチルブチル）−６−ベンゾトリアゾール−２−イル−フェノール］；２−［３’−ｔｅｒｔ−ブチル−５’−（２−メトキシカルボニルエチル）−２’−ヒドロキシ−フェニル］−ベンゾトリアゾールとポリエチレングリコール３００とのエステル交換生成物；［Ｒ−ＣＨ2ＣＨ2−ＣＯＯ（ＣＨ2）3］2−（ここで、Ｒ＝３’−ｔｅｒｔ−ブチル−４’−ヒドロキシ−５’−２Ｈ−ベンゾトリアゾール−２−イル−フェニル）。
【０１１７】
２．  ２−ヒドロキシベンゾフェノン類、
例えば、４−ヒドロキシ−、４−メトキシ−、４−オクトキシ−、４−デシルオキシ−、４−ドデシルオキシ−、４−ベンジルオキシ−、４，２’，４’−トリヒドロキシ−及び２’−ヒドロキシ−４，４’−ジメトキシ誘導体。
【０１１８】
３．  置換又は非置換安息香酸のエステル類、
例えば、サリチル酸４−ｔｅｒｔ−ブチルフェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、及び３，５−ジ−ｔｅｒｔ−ブチル−４−ヒドロキシ安息香酸２−メチル−４，６−ジ−ｔｅｒｔ−ブチルフェニル。
【０１１９】
４．  アクリレート類、
例えば、α−シアノ−β，β−ジフェニルアクリル酸イソオクチル又はエチル、α−カルボメトキシケイ皮酸メチル、α−シアノ−β−メチル−ｐ−メトキシケイ皮酸ブチル又はメチル、α−カルボキシメトキシ−ｐ−メトキシケイ皮酸メチル及びＮ−（β−カルボメトキシ−β−シアノビニル）−２−メチル−インドリン。
【０１２０】
５．  立体障害アミン類、
例えば、セバシン酸ビス−（２，２，６，６−テトラメチルピペリジル）、コハク酸ビス−（２，２，６，６−テトラメチルピペリジル）、セバシン酸ビス−（１，２，２，６，６−ペンタメチルピペリジル）、ｎ−ブチル−３，５−ジ−ｔｅｒｔ−ブチル−４−ヒドロキシベンジルマロン酸ビス（１，２，２，６，６−ペンタメチルピペリジル）、１−ヒドロキシエチル−２，２，６，６−テトラメチル−４−ヒドロキシピペリジンとコハク酸との縮合生成物、Ｎ，Ｎ’−ビス−（２，２，６，６−テトラメチル−４−ピペリジル）ヘキサメチレンジアミンと４−ｔｅｒｔ−オクチルアミノ−２，６−ジクロロ−１，３，５−ｓ−トリアジンとの縮合生成物、ニトリロ三酢酸トリス−（２，２，６，６−テトラメチル−４−ピペリジル）、１，２，３，４−ブタン四酸テトラキス−（２，２，６，６−テトラメチル−４−ピペリジル）、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、２−ｎ−ブチル−２−（２−ヒドロキシ−３，５−ジ−ｔｅｒｔ−ブチルベンジル）マロン酸ビス−（１，２，２，６，６−ペンタメチルピペリジル）、３−ｎ−オクチル−７，７，９，９−テトラメチル−１，３，８−トリアザスピロ［４．５］デカン−２，４−ジオン、セバシン酸ビス−（１−オクチルオキシ−２，２，６，６−テトラメチルピペリジル）、コハク酸ビス−（１−オクチルオキシ−２，２，６，６−テトラメチルピペリジル）、Ｎ，Ｎ’−ビス−（２，２，６，６−テトラメチル−４−ピペリジル）ヘキサメチレンジアミンと４−モルホリノ−２，６−ジクロロ−１，３，５−トリアジンとの縮合生成物、２−クロロ−４，６−ジ−（４−ｎ−ブチルアミノ−２，２，６，６−テトラメチルピペリジル）−１，３，５−トリアジンと１，２−ビス−（３−アミノプロピルアミノ）エタンとの縮合生成物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン及び３−ドデシル−１−（１，２，２，６，６−ペンタメチル−４−ピペリジル）−ピロリジン−２，５−ジオン。
【０１２１】
６．  オキサルアミド類、
例えば、４，４’−ジオクチルオキシオキサニリド、２，２’−ジエトキシオキサニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチル−オキサニリド、Ｎ，Ｎ’−ビス−（３−ジメチルアミノプロピル）オキサルアミド、２−エトキシ−５−ｔｅｒｔ−ブチル−２’−エチルオキサニリド及びこれの２−エトキシ−２’−エチル−５，４’−ジ−ｔｅｒｔ−ブチルオキサニリドとの混合物、ｏ−及びｐ−メトキシ−二置換オキサニリドの、またｏ−及びｐ−エトキシ−二置換オキサニリドの混合物。
【０１２２】
７．  ２−（２−ヒドロキシフェニル）−１，３，５−トリアジン類、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス−（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシ−フェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチルフェニル）−１，３，５−トリアジン、２−［２−ヒドロキシ−４−（２−ヒドロキシ−３−オクチルオキシ−プロピルオキシ）フェニル］−４，６−ビス（２，４−ジメチルフェニル）−１，３，５−トリアジン、２−［４−ドデシル／トリデシル−オキシ−（２−ヒドロキシプロピル）オキシ−２−ヒドロキシ−フェニル］−４，６−ビス（２，４−ジメチルフェニル）−１，３，５−トリアジン。
【０１２３】
８．  亜リン酸及び亜ホスホン酸エステル類、
例えば、亜リン酸トリフェニル、亜リン酸ジフェニルアルキル類、亜リン酸フェニルジアルキル類、亜リン酸トリス（ノニルフェニル）、亜リン酸トリラウリル、亜リン酸トリオクタデシル、二亜リン酸ジステアリルペンタエリトリチル、亜リン酸トリス−（２，４−ジ−ｔｅｒｔ−ブチルフェニル）、二亜リン酸ジイソデシルペンタエリトリチル、二亜リン酸ビス−（２，４−ジ−ｔｅｒｔ−ブチルフェニル）ペンタエリトリチル、二亜リン酸ビス−（２，６−ジ−ｔｅｒｔ−ブチル−４−メチルフェニル）ペンタエリトリチル、二亜リン酸ビス−イソデシルオキシペンタエリトリチル、二亜リン酸ビス−（２，４−ジ−ｔｅｒｔ−ブチル−６−メチルフェニル）ペンタエリトリチル、二亜リン酸ビス−（２，４，６−トリ−ｔｅｒｔ−ブチルフェニル）ペンタエリトリチル、三亜リン酸トリステアリルソルビチル、二亜ホスホン酸テトラキス−（２，４−ジ−ｔｅｒｔ−ブチルフェニル）−４，４’−ビフェニレン、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、亜リン酸ビス−（２，４−ジ−ｔｅｒｔ−ブチル−６−メチルフェニル）メチル及び亜リン酸ビス（２，４−ジ−ｔｅｒｔ−ブチル−６−メチルフェニル）エチル。
【０１２４】
光重合を促進するために、更にアミン類、例えば、トリエタノールアミン、Ｎ−メチルジエタノールアミン、ｐ−ジメチルアミノ安息香酸エチル、安息香酸２−（ジメチルアミノ）エチル、ｐ−ジメチルアミノ安息香酸２−エチルヘキシル、ｐ−Ｎ，Ｎ−ジメチルアミノ安息香酸オクチル、Ｎ−（２−ヒドロキシエチル）−Ｎ−メチル−ｐ−トルイジン又はミヒラー（Michler's）ケトンを加えることができる。このアミン類の作用は、ベンゾフェノン型の芳香族ケトン類の添加により強化することができる。酸素スカベンジャーとして使用することができるアミン類の例は、EP 339841に記載されているような、置換Ｎ，Ｎ−ジアルキルアニリン類である。他の促進剤、共開始剤及び自動酸化剤は、例えば、EP 438123、GB 2180358及びJP公開平6-68309に記載されているような、チオール類、チオエーテル類、ジスルフィド類、ホスホニウム塩、ホスフィンオキシド類又はホスフィン類である。
【０１２５】
更に、本発明の着色剤組成物に当該分野において通例の連鎖移動剤を加えることもできる。例には、メルカプタン類、アミン類及びベンゾチアゾールがある。
【０１２６】
光重合はまた、分光感度を移すか又は広げる、更に別の光増感剤又は共開始剤を加えることにより促進することができる。これらは、特に芳香族化合物、例えば、ベンゾフェノンとその誘導体、チオキサントンとその誘導体、アントラキノンとその誘導体、クマリン及びフェノチアジンとその誘導体であり、そしてまた３−（アロイルメチル）チアゾリン類、ローダニン、カンファーキノンであり、更にまたエオシン、ローダミン、エリトロシン、キサンテン、チオキサンテン、アクリジン、例えば、９−フェニルアクリジン、１，７−ビス（９−アクリジニル）ヘプタン、１，５−ビス（９−アクリジニル）ペンタン、シアニン及びメロシアニン染料である。
【０１２７】
このような化合物の具体例は以下である：
【０１２８】
１．  チオキサントン類
チオキサントン、２−イソプロピルチオキサントン、２−クロロチオキサントン、１−クロロ−４−プロポキシチオキサントン、２−ドデシルチオキサントン、２，４−ジエチルチオキサントン、２，４−ジメチルチオキサントン、１−メトキシカルボニルチオキサントン、２−エトキシカルボニルチオキサントン、３−（２−メトキシエトキシカルボニル）−チオキサントン、４−ブトキシカルボニルチオキサントン、３−ブトキシカルボニル−７−メチルチオキサントン、１−シアノ−３−クロロチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ジ−［２−（２−メトキシエトキシ）エトキシカルボニル］チオキサントン、１，３−ジメチル−２−ヒドロキシ−９Ｈ−チオキサントン−９−オン・２−エチルヘキシルエーテル、１−エトキシカルボニル−３−（１−メチル−１−モルホリノエチル）−チオキサントン、２−メチル−６−ジメトキシメチル−チオキサントン、２−メチル−６−（１，１−ジメトキシベンジル）−チオキサントン、２−モルホリノメチルチオキサントン、２−メチル−６−モルホリノメチルチオキサントン、Ｎ−アリルチオキサントン−３，４−ジカルボキシミド、Ｎ−オクチルチオキサントン−３，４−ジカルボキシミド、Ｎ−（１，１，３，３−テトラメチルブチル）−チオキサントン−３，４−ジカルボキシミド、１−フェノキシチオキサントン、６−エトキシカルボニル−２−メトキシチオキサントン、６−エトキシカルボニル−２−メチルチオキサントン、チオキサントン−２−カルボン酸ポリエチレングリコールエステル、２−ヒドロキシ−３−（３，４−ジメチル−９−オキソ−９Ｈ−チオキサントン−２−イルオキシ）−Ｎ，Ｎ，Ｎ−トリメチル−１−プロパンアミニウムクロリド；
【０１２９】
２．  ベンゾフェノン類
ベンゾフェノン、４−フェニルベンゾフェノン、４−メトキシベンゾフェノン、４，４’−ジメトキシベンゾフェノン、４，４’−ジメチルベンゾフェノン、４，４’−ジクロロベンゾフェノン、４，４’−ビス（ジメチルアミノ）ベンゾフェノン、４，４’−ビス（ジエチルアミノ）ベンゾフェノン、４，４’−ビス（メチルエチルアミノ）ベンゾフェノン、４，４’−ビス（ｐ−イソプロピルフェノキシ）ベンゾフェノン、４−メチルベンゾフェノン、２，４，６−トリメチルベンゾフェノン、４−（４−メチルチオフェニル）−ベンゾフェノン、３，３’−ジメチル−４−メトキシベンゾフェノン、２−ベンゾイル安息香酸メチル、４−（２−ヒドロキシエチルチオ）−ベンゾフェノン、４−（４−トリルチオ）ベンゾフェノン、１−［４−（４−ベンゾイル−フェニルスルファニル）−フェニル］−２−メチル−２−（トルエン−４−スルホニル）−プロパン−１−オン、４−ベンゾイル−Ｎ，Ｎ，Ｎ−トリメチルベンゼンメタンアミニウムクロリド、２−ヒドロキシ−３−（４−ベンゾイルフェノキシ）−Ｎ，Ｎ，Ｎ−トリメチル−１−プロパンアミニウムクロリド一水和物、４−（１３−アクリロイル−１，４，７，１０，１３−ペンタオキサトリデシル）−ベンゾフェノン、４−ベンゾイル−Ｎ，Ｎ−ジメチル−Ｎ−［２−（１−オキソ−２−プロペニル）オキシ］エチル−ベンゼンメタンアミニウムクロリド；
【０１３０】
３．  クマリン類
クマリン１、クマリン２、クマリン６、クマリン７、クマリン３０、クマリン１０２、クマリン１０６、クマリン１３８、クマリン１５２、クマリン１５３、クマリン３０７、クマリン３１４、クマリン３１４Ｔ、クマリン３３４、クマリン３３７、クマリン５００、３−ベンゾイルクマリン、３−ベンゾイル−７−メトキシクマリン、３−ベンゾイル−５，７−ジメトキシクマリン、３−ベンゾイル−５，７−ジプロポキシクマリン、３−ベンゾイル−６，８−ジクロロクマリン、３−ベンゾイル−６−クロロ−クマリン、３，３’−カルボニル−ビス［５，７−ジ（プロポキシ）−クマリン］、３，３’−カルボニル−ビス（７−メトキシクマリン）、３，３’−カルボニル−ビス（７−ジエチルアミノ−クマリン）、３−イソブチロイルクマリン、３−ベンゾイル−５，７−ジメトキシ−クマリン、３−ベンゾイル−５，７−ジエトキシ−クマリン、３−ベンゾイル−５，７−ジブトキシクマリン、３−ベンゾイル−５，７−ジ（メトキシエトキシ）−クマリン、３−ベンゾイル−５，７−ジ（アリルオキシ）クマリン、３−ベンゾイル−７−ジメチルアミノクマリン、３−ベンゾイル−７−ジエチルアミノクマリン、３−イソブチロイル−７−ジメチルアミノクマリン、５，７−ジメトキシ−３−（１−ナフトイル）−クマリン、５，７−ジエトキシ−３−（１−ナフトイル）−クマリン、３−ベンゾイルベンゾ［ｆ］クマリン、７−ジエチルアミノ−３−チエノイルクマリン、３−（４−シアノベンゾイル）−５，７−ジメトキシクマリン、３−（４−シアノベンゾイル）−５，７−ジプロポキシクマリン、７−ジメチルアミノ−３−フェニルクマリン、７−ジエチルアミノ−３−フェニルクマリン、JP 09-179299A及びJP 09-325209-Aに開示されているクマリン誘導体、例えば、７−［｛４−クロロ−６−（ジエチルアミノ）−Ｓ−トリアジン−２−イル｝アミノ］−３−フェニルクマリン；
【０１３１】
４．  ３−（アロイルメチレン）−チアゾリン類
３−メチル−２−ベンゾイルメチレン−β−ナフトチアゾリン、３−メチル−２−ベンゾイルメチレン−ベンゾチアゾリン、３−エチル−２−プロピオニルメチレン−β−ナフトチアゾリン；
【０１３２】
５．  ローダミン類
４−ジメチルアミノベンザルローダミン、４−ジエチルアミノベンザルローダミン、３−エチル−５−（３−オクチル−２−ベンゾチアゾリニリデン）−ローダミン、JP 08-305019Aに開示されているローダニン誘導体の式［１］、［２］、［７］；
【０１３３】
６．  他の化合物
アセトフェノン、３−メトキシアセトフェノン、４−フェニルアセトフェノン、ベンジル、４，４’−ビス（ジメチルアミノ）ベンジル、２−アセチルナフタレン、２−ナフトアルデヒド、ダンシル酸誘導体、９，１０−アントラキノン、アントラセン、ピレン、アミノピレン、ペリレン、フェナントレン、フェナントレンキノン、９−フルオレノン、ジベンゾスベロン、クルクミン、キサントン、チオミヒラー（thiomichler's）ケトン、α−（４−ジメチルアミノベンジリデン）ケトン類、例えば、２，５−ビス（４−ジエチルアミノベンジリデン）シクロペンタノン、２−（４−ジメチルアミノ−ベンジリデン）−インダン−１−オン、３−（４−ジメチルアミノ−フェニル）−１−インダン−５−イル−プロペノン、３−フェニルチオフタルイミド、Ｎ−メチル−３，５−ジ（エチルチオ）−フタルイミド、Ｎ−メチル−３，５−ジ（エチルチオ）フタルイミド、フェノチアジン、メチルフェノチアジン、アミン類、例えば、Ｎ−フェニルグリシン、４−ジメチルアミノ安息香酸エチル、４−ジメチルアミノ安息香酸ブトキシエチル、４−ジメチルアミノアセトフェノン、トリエタノールアミン、メチルジエタノールアミン、ジメチルアミノエタノール、安息香酸２−（ジメチルアミノ）エチル、４−（ジメチルアミノ）安息香酸−ポリ（プロピレングリコール）。
【０１３４】
更なる添加剤として、ベンゾフェノンとその誘導体、チオキサントンとその誘導体、アントラキノンとその誘導体、又はクマリン誘導体よりなる群から選択される光増感剤を含む、光重合性組成物が好ましい。
【０１３５】
硬化工程は、特に着色される（例えば、二酸化チタンで）組成物に光増感剤を加えることにより、また温熱条件下でフリーラジカルを形成する成分、例えば、アゾ化合物（２，２’−アゾビス（４−メトキシ−２，４−ジメチルバレロニトリル）、トリアゼン、ジアゾスルフィド、ペンタアザジエンなど）、又はペルオキシ化合物、例えば、ヒドロペルオキシド又はペルオキシカーボネート、例えば、EP 245639に記載されるような、例えば、ｔ−ブチルヒドロペルオキシドを加えることにより、助けることができる。
【０１３６】
本発明の着色剤組成物は、更なる添加剤として、光還元性染料、例えば、キサンテン−、ベンゾキサンテン−、ベンゾチオキサンテン、チアジン−、ピロニン−、ポルフィリン−若しくはアクリジン染料、及び／又は照射により開裂することができるトリハロゲンメチル化合物を含んでいてもよい。
【０１３７】
当該分野において知られている更なる添加剤、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリルオキシプロピルトリメトキシシラン及び３−メルカプトプロピルトリメトキシシランのような、流動性向上剤、接着促進剤を加えてもよい。界面活性剤、蛍光増白剤、顔料、染料、湿潤剤、均染助剤、分散剤、凝集防止剤、酸化防止剤又は充填剤は、適切な添加剤の更に別の例である。
【０１３８】
厚くかつ着色されたコーティングを硬化するために、例えば、US 5013768に記載されているように、ガラス微小球又は粉砕したガラス繊維を加えるのが相応しい。
【０１３９】
添加剤の選択は、応用の分野及びこの分野に必要な性質に応じて行われる。上述の添加剤は、当該分野において通例のものであり、よって各応用において通常の量で加える。
【０１４０】
同様に結合剤を本発明の着色剤組成物に加えることができる。これは、特に光重合性化合物が液体又は粘性物質であるときに好都合である。結合剤の量は、全固形分に対する重量により、例えば、２〜９８％、好ましくは５〜９５％そして特に２０〜９０％であってよい。結合剤の選択は、応用の分野及びこの分野に必要な性質（水性及び有機溶媒系における展開能力、基板への接着性並びに酸素に対する感受性など）に応じて行われる。
【０１４１】
適切な結合剤の例は、約２，０００〜２，０００，０００、好ましくは５，０００〜１，０００，０００の分子量を有するポリマーである。アルカリ展開性結合剤の例は、ペンダント基としてカルボン酸官能基を有するアクリルポリマー［エチレン不飽和カルボン酸（（メタ）アクリル酸、（メタ）アクリル酸２−カルボキシエチル、（メタ）アクリル酸２−カルボキシプロピル、イタコン酸、クロトン酸、マレイン酸、フマル酸及びモノ（メタ）アクリル酸ω−カルボキシポリカプロラクトンなど）を、（メタ）アクリル酸メチル、（メタ）アクリル酸エチル、（メタ）アクリル酸プロピル、（メタ）アクリル酸ブチル、（メタ）アクリル酸ベンジル、（メタ）アクリル酸２−エチルヘキシル、（メタ）アクリル酸ヒドロキシエチル、（メタ）アクリル酸ヒドロキシプロピル、モノ（メタ）アクリル酸グリセロール、（メタ）アクリル酸トリシクロ［５．２．１．０2.6］デカン−８−イル、（メタ）アクリル酸グリシジル、（メタ）アクリル酸２−メチルグリシジル、（メタ）アクリル酸３，４−エポキシブチル、（メタ）アクリル酸６，７−エポキシヘプチルのような（メタ）アクリル酸のエステル類；スチレン、α−メチルスチレン、ビニルトルエン、ｐ−クロロスチレン、ビニルベンジルグリシジルエーテルのようなビニル芳香族化合物；アミド型不飽和化合物、（メタ）アクリルアミドジアセトンアクリルアミド、Ｎ−メチロールアクリルアミド、Ｎ−ブトキシメタクリルアミド；及びブタジエン、イソプレン、クロロプレンなどのようなポリオレフィン型化合物；メタクリロニトリル、メチルイソプロペニルケトン、コハク酸モノ−２−［（メタ）アクリロイルオキシ］エチル、Ｎ−フェニルマレイミド、無水マレイン酸、酢酸ビニル、プロピオン酸ビニル、ピバル酸ビニル、ポリスチレンマクロモノマー、又はポリ（メタ）アクリル酸メチルマクロモノマーから選択される１つ以上のモノマーと共重合することにより得られる、従来から知られているコポリマーなど］である。コポリマーの例は、アクリレート及びメタクリレートとアクリル酸又はメタクリル酸との、及びスチレン又は置換スチレンとのコポリマー、フェノール樹脂、例えば、ノボラック、（ポリ）ヒドロキシスチレン、並びにヒドロキシスチレンとアクリル酸アルキル、アクリル酸及び／又はメタクリル酸とのコポリマーである。コポリマーの好ましい例は、メタクリル酸メチル／メタクリル酸のコポリマー、メタクリル酸ベンジル／メタクリル酸のコポリマー、メタクリル酸メチル／アクリル酸エチル／メタクリル酸のコポリマー、メタクリル酸ベンジル／メタクリル酸／スチレンのコポリマー、メタクリル酸ベンジル／メタクリル酸／メタクリル酸ヒドロキシエチルのコポリマー、メタクリル酸メチル／メタクリル酸ブチル／メタクリル酸／スチレンのコポリマー、メタクリル酸メチル／メタクリル酸ベンジル／メタクリル酸／メタクリル酸ヒドロキシフェニルのコポリマーである。溶媒展開性結合剤ポリマーの例は、ポリ（メタクリル酸アルキル）、ポリ（アクリル酸アルキル）、ポリ（メタクリル酸ベンジル−コ−メタクリル酸ヒドロキシエチル−コ−メタクリル酸）、ポリ（メタクリル酸ベンジル−コ−メタクリル酸）；セルロースエステ��類及びセルロースエーテル類（酢酸セルロース、アセト酪酸セルロース、メチルセルロース、エチルセルロースなど）；ポリビニルブチラール、ポリビニルホルマール、環化ゴム、ポリエチレンオキシド、ポリプロピレンオキシド及びポリテトラヒドロフランのようなポリエーテル類；ポリスチレン、ポリカーボネート、ポリウレタン、塩素化ポリオレフィン類、ポリ塩化ビニル、塩化ビニル／ビニリデンコポリマー、塩化ビニリデンとアクリロニトリル、メタクリル酸メチル及び酢酸ビニルとのコポリマー、ポリ酢酸ビニル、コポリ（エチレン／酢酸ビニル）、ポリカプロラクタム及びポリ（ヘキサメチレンアジパミド）のようなポリマー類、並びにポリ（テレフタル酸エチレングリコール）及びポリ（コハク酸ヘキサメチロールグリコール）のようなポリエステル類、並びにポリイミド結合剤樹脂である。
【０１４２】
本発明におけるポリイミド結合剤樹脂は、溶媒可溶性ポリイミドであっても、又はポリイミド前駆体、例えば、ポリ（アミド酸）であってもよい。
【０１４３】
好ましいのは、結合剤ポリマーとしてメタクリレートとメタクリル酸とのコポリマーを含む、光重合性組成物である。
【０１４４】
更に別の適切なポリマー結合剤成分は、特にカラーフィルターにおける使用について、例えば、JP 10-171119-Aに記載されている。
【０１４５】
更に、カラーフィルターでは、各色の総固形分は、イオン性不純物スカベンジャー、例えば、エポキシ基を有する有機化合物を含んでいてもよい。総固形分中のイオン性不純物スカベンジャーの濃度は、一般に０．１重量％〜１０重量％の範囲である。
【０１４６】
カラーフィルターの例は、特に上述の顔料とイオン性不純物スカベンジャーの組合せに関してEP 320264に与えられる。
【０１４７】
本発明の組成物は、更に酸により活性化される架橋剤（例えば、JP 10/221843-Aに記載されるようなもの）、及び熱的に又は化学線により酸を生成させ、そして架橋反応を活性化する化合物を含んでいてもよい。
【０１４８】
本発明の組成物はまた、感光性パターン又はコーティングを含む潜在顔料の熱処理中に微細分散した顔料へと変換される潜在顔料を含んでいてもよい。熱処理は、潜在顔料含有感光層の露光後又は現像後に実施することができる。このような潜在顔料は、例えば、US 5879855に記載されるような、化学、熱、光分解又は放射線誘発法を用いて不溶性顔料に変換することができる、可溶性顔料前駆体である。このような潜在顔料のこの変換は、組成物に化学線曝露で酸を生成させる化合物を加えることにより、又は酸性化合物を加えることにより、増強することができる。よって、本発明の組成物中に潜在顔料を含むカラーフィルターレジストもまた調製することができる。
【０１４９】
カラーフィルターレジストの例、このようなレジストの組成物及び加工条件は、T. Kudoら, Jpn. J. Appl. Phys. Vol. 37(1998) 3594；T. Kudoら, J. Photopolym. Sci. Technol. Vol 9(1996) 109；K. Kobayashi, Solid State Technol. Nov. 1992, p. S15-S18；US 5368976；US 5800952；US 5882843；US 5879855；US 5866298；US 5863678；JP 06-230212-A；EP 320264；JP 09-269410-A；JP 10-221843-A；JP 01-090516-A；JP 10-171119-A、US 5821016、US 5847015、US 5882843、US 5719008、EP 881541、又はEP 902327に与えられる。
【０１５０】
当業者であれば、本発明の着色剤組成物の使用が、本明細書に前述されるカラーフィルターレジスト例の特定の結合剤樹脂、主要着色剤、光開始剤、架橋剤及び処方に限定されるものでなく、染料又はカラー顔料又は潜在顔料と組合せた任意の重合性成分と併せて使用することにより、感光性カラーフィルターインク又はカラーフィルターレジストを形成できることを理解できよう。
【０１５１】
別の実施態様において、本発明はまた、カラーフィルターの製造工程における上述の（光）重合性混合物の使用に関する。
【０１５２】
光の散乱により透明性を消失させないように、顔料の一次粒子径が、好ましくはカラーフィルターの透明領域の波長より小さいことは当該分野において周知である。式（Ｉ）の顔料は、５００nm未満、好ましくは３００nm未満、更に好ましくは１００nm未満、そして最も好ましくは８０nm未満の一次粒子径を有する。同じことが、主要着色剤の顔料の粒度分布にも当てはまる。
【０１５３】
このような小粒子を得る際の微粉化法、例えば、乾式粉砕、湿式粉砕、ロール粉砕、ボールミル粉砕、ビーズ粉砕、サンドミル粉砕、ヘンシェル（Henschel）粉砕、ピン粉砕、分散粉砕及び加塩練圧のような無機塩を伴う／伴わない種々の粉砕法が、この業界では知られている。式（Ｉ）の顔料の微粒子は、合成条件、例えば、脱プロトン条件の温度及びｐＨコントロールを制御することにより直接得られる。これら全ての手法は、式（Ｉ）の顔料の微粒子を得る際に適用できる。
【０１５４】
好ましくは、式（Ｉ）の顔料の微粒子は、（ｉ）微粒子を得るための脱保護条件を制御することにより、又は（ii）粗生成顔料の加塩練圧により得られる。
【０１５５】
顔料を分散しやすくするため、及び生じる顔料分散液を安定化するために、式（Ｉ）の顔料に表面処理を適用することが好ましい。表面処理試薬は、例えば、界面活性剤、ポリマー分散剤、一般的なテクスチャー向上剤、顔料誘導体及びこれらの混合物である。本発明の着色剤組成物が、少なくとも１つのポリマー分散剤及び／又は少なくとも顔料誘導体を含むときには特に好ましい。
【０１５６】
ポリマー分散剤は、下記の２つの非常に異なる必要条件を兼ね備えるその２成分構造に基づく立体安定化機構を介して作用する：（１）顔料表面に強力に吸着することができ、そのために特異的アンカー基を持つこと、及び（２）必要な溶媒又は樹脂溶液系における立体安定化を与えるポリマー鎖を含むこと。
【０１５７】
ポリマー分散剤は、相当に高い分子量により他の型の分散剤と区別される。その構造的特色のため、ポリマー分散剤は、同時に多くの部位に結合して、多数の顔料粒子上に耐久性ある吸着層を形成する。最適な立体安定化は、ポリマー鎖が充分に溶媒和されて正しく広がるときに達成されるため、これらは、周囲の樹脂溶液と高度に相溶性である必要がある。この相溶性が妨害されるならば、ポリマー鎖は崩壊して、立体障害が生じ、そして得られた安定化が消失する。
【０１５８】
適切なポリマー分散剤は、顔料分散を向上させ、その分散液内の粒子間引力を低下させる。分散の向上とは、狭い粒度分布を持った小さな平均粒子径（又は短い粉砕時間で達成される粒子径低下）を意味する。小さい粒子は、一般に再凝集又はフロキュレーションを起こしがちであるが、粒子間引力の低下のため、本発明の分散剤には当てはまらない。分散液は、従来法により生成されたものより、フロキュレーション及び凝集に対して有意に安定である。
【０１５９】
既に上述されたように、適切なポリマー分散剤は、ポリマー鎖とアンカー基を含む２成分構造を持つ。これらの特定の組合せが、その有効性をもたらす。
【０１６０】
ポリマー鎖の性質は、分散剤の性能にとって決定的に重要である。この鎖が、充分に溶媒和されていないならば、これらは、顔料表面上で崩壊して、粒子が凝集又は綿毛化するにまかせてしまう。良好な相溶性に対するニーズを満たすために、幾つかの異なるポリマー鎖型を、遭遇する種々の溶媒を有効にカバーする後述の分散剤において使用する。
【０１６１】
分散剤の分子量は、顔料粒子間のファン・デル・ワールス（van der Waals）力に打ち勝つための、最適長のポリマー鎖を提供するのに充分である。鎖が短すぎならば、これらは、フロキュレーションを防止するための充分に厚い障壁を提供できず、それによって粘度が上昇し、そして着色特性が消失する。一般には最適鎖長が存在し、それ以上になると材料を安定化する有効性が上昇しなくなる。実際、ある場合には、最適より長い鎖の分子は効果が弱い。理想的には、鎖は、分散媒体中で自由に運動すべきである。これを達成するためには、一方の末端のみにアンカー基を持つ鎖が、立体安定化を与えるのに最も有効である。
【０１６２】
アンカー基に関して、ポリマー鎖が、単一の鎖を含むか、又は最大数百の鎖を含むかは問題にならない。本質的な必要条件は、鎖が顔料表面に首尾よく固定されること、及び粒子表面が充分な密度の鎖で覆われることにより、粒子−粒子相互作用の最小化を保証することである。顔料表面の性質はその化学タイプに応じて異なるため、ハイパー分散剤のためのアンカー基として多くの異なる化学基が提案されており、そして本発明の分散剤は、幾つかの異なる型のアンカー基を含む。特に難しい非極性顔料では、上手い固定化のアプローチは、顔料誘導体の使用である。顔料誘導体は、ある種の顔料タイプに対する強い親和性を有しており、顔料表面に従来のポリマー分散剤用の固定化部位を供給する。
【０１６３】
適切な界面活性剤は、アルキルベンゼン−又はアルキルナフタレン−スルホナート類、アルキルスルホスクシナート類又はナフタレンホルムアルデヒドスルホナート類のようなアニオン性界面活性剤；例えば、ベンジルトリブチルアンモニウムクロリドのような第４級塩を含む、カチオン性界面活性剤；あるいはそれぞれポリオキシエチレン界面活性剤及びアルキル−又はアミドプロピルベタイン類のような非イオン性又は両性界面活性剤を含む。
【０１６４】
界面活性剤の実例は、ポリオキシエチレンラウリルエーテル、ポリオキシエチレンステアリルエーテル及びポリオキシエチレンオレイルエーテルのようなポリオキシエチレンアルキルエーテル類；ポリオキシエチレンオクチルフェニルエーテル及びポリオキシエチレンノニルフェニルエーテルのようなポリオキシエチレンアルキルフェニルエーテル類；二ラウリン酸ポリエチレングリコール及び二ステアリン酸ポリエチレングリコールのようなポリエチレングリコールジエステル類；ソルビタン脂肪酸エステル類；脂肪酸変性ポリエステル類；第３級アミン変性ポリウレタン類；ポリエチレンイミン類；ＫＰ（信越化学工業の製品）、ポリフロー（Polyflow）（共栄社化学株式会社の製品）、Ｆ−トップ（F-Top）（株式会社トーケムプロダクツの製品）、メガファック（MEGAFAC）（大日本インキ化学工業株式会社の製品）、フロラード（Fluorad）（住友スリーエム株式会社の製品）、アサヒガード（Asahi Guard）及びサーフロン（Surflon）（旭硝子株式会社の製品）の商品名の下で利用可能なものなどを含む。
【０１６５】
これらの界面活性剤は、単独で又は２つ以上の混合物として使用することができる。
【０１６６】
界面活性剤は、一般に、１００重量部の着色剤組成物に基づいて、５０重量部以下、好ましくは０〜３０重量部の量で使用される。
【０１６７】
適切なポリマー分散剤は、例えば、ビック（BYK）のディスパービック（Disperbyk）（登録商標）１０１、１１５、１３０、１４０、１６０、１６１、１６２、１６３、１６４、１６６、１６８、１６９、１７０、１７１、１８０、１８２、２０００、２００１、２０５０、２０９０、２０９１、２０９５、２０９６、２１５０、エフカ・アディティブス（EFKA Additives）のＥＦＫＡ（登録商標）４００８、４００９、４０１０、４０１５、４０４６、４０４７、４０５０、４０５５、４０６０、４０８０、４３００、４３３０、４４００、４４０１、４４０２、４４０３、４４０６、４５００、４５１０、４５２０、４５３０、４５４０、４５５０、４５６０、味の素ファインテクノ（Ajinomoto Fine Techno）のＰＢ（登録商標）７１１、８２１、８２２、８２３、８２４、８２７、ルーブリゾール（Lubrizol）のソルスパース（Solsperse）（登録商標）１３２０、１３９４０、１７０００、２００００、２１０００、２４０００、２６０００、２７０００、２８０００、３１８４５、３２５００、３２５５０、３２６００、３３５００、３４７５０、３６０００、３６６００、３７５００、３９０００、４１０９０、４４０００、５３０９５及びこれらの組合せである。
【０１６８】
分散剤として、ＥＦＫＡ（登録商標）４０４６、４０４７、４０６０、４３００、４３３０、ディスパービック（登録商標）１６１、１６２、１６３、１６４、１６５、１６６、１６８、１６９、１７０、２０００、２００１、２０５０、２０９０、２０９１、２０９５、２０９６、２１０５、２１５０、ＰＢ（登録商標）７１１、８２１、８２２、８２３、８２４、８２７、ソルスパース（登録商標）２４０００、３１８４５、３２５００、３２５５０、３２６００、３３５００、３４７５０、３６０００、３６６００、３７５００、３９０００、４１０９０、４４０００、５３０９５及びこれらの組合せを使用するのが好ましい。
【０１６９】
適切なテクスチャー向上剤は、例えば、ステアリン酸又はベヘン酸のような脂肪酸、並びにラウリルアミン及びステアリルアミンのような脂肪アミン類である。更に、脂肪アルコール類又はエトキシル化脂肪アルコールポリオール類（脂肪族１，２−ジオール類など）又はエポキシ化ダイズ油、ロウ、樹脂酸及び樹脂酸塩がこの目的に使用することができる。
【０１７０】
適切な顔料誘導体は、例えば、銅フタロシアニン誘導体（エフカ・アディティブスのＥＦＫＡ６７４５、ルーブリゾールのソルスパース５０００、１２０００、ビックのシナージスト（Synergist）２１００など）及びアゾ誘導体（ＥＦＫＡ６７５０、ソルスパース２２０００及びシナージスト２１０５など）である。その塩を含む式（Ｉ）のピリミド［５，４−ｇ］プテリジン誘導体はまた、表面処理のために有用である。
【０１７１】
これらの表面処理試薬は、好ましくは有効な処理のために上述の微粉化工程にかけることができる。
【０１７２】
本発明の別の実施態様は、上述の本発明の着色剤組成物を含むカラーフィルターに関する。更に別の実施態様は、カラーフィルターの製造のための上述の重合性混合物の使用に関する。好ましくは、得られるカラーフィルターは、ＣＩＥ１９３１ｘ，ｙ色度図において０．４未満のｘ値と０．４を超えるｙ値を有する緑色カラーフィルター；又はＣＩＥ１９３１ｘ，ｙ色度図において０．４を超えるｘ値と０．４５未満のｙ値を有する赤色カラーフィルターである。
【０１７３】
本発明のカラーフィルターは、一般に、赤色、緑色及び青色（ＲＧＢ）色要素、更に場合により黒色マトリックス（全て透明基板上に感光性樹脂及び顔料を含む）を備え、そして基板の表面上又はカラーフィルター層の表面上のいずれかに透明電極を備えることにより調製される（ここで、該感光性樹脂は、上述のように多官能性アクリレートモノマー、有機ポリマー結合剤及び式（Ｉ）の顔料を含む）。このモノマー及び結合剤成分、並びに適切な顔料は、上述されたようなものである。カラーフィルターの製造において、透明電極層は、透明基板の表面上に適用することができるか、又は赤色、緑色及び青色の画素並びに黒色マトリックスの表面上に備えることができるかのいずれかである。透明基板は、例えば、ガラス基板であり、そしてその表面上に更に電極層を持つことができる。
【０１７４】
カラーフィルターのコントラストを改善するために、異なる色のカラー領域の間には黒色マトリックスを適用するのが好ましい。
【０１７５】
感光性組成物を用いて黒色マトリックスを形成し、そしてパターン式の露光（即ち、適切なマスクを通して）によりフォトリソグラフィーで黒色の感光性組成物をパターン付けして透明基板上の赤色、緑色及び青色領域を分離する黒色パターンを形成する代わりに、無機黒色マトリックスを使用することが可能である。このような無機黒色マトリックスは、透明基板上の蒸着した（即ち、スパッタリングした）金属（即ち、クロム）フィルムから、適切なイメージング工程、例えば、エッチレジストを用いるフォトリソグラフィーのパターニングを利用して、エッチレジストに保護されていない領域の無機層をエッチングし、次に残ったエッチレジストを除去することにより、形成することができる。
【０１７６】
どのように、そしてカラーフィルター製造工程におけるどの段階で、黒色マトリックスを適用することができるかについて、種々の方法が知られている。これは、既に上述のように赤色、緑色及び青色（ＲＧＢ）カラーフィルターの形成前に透明基板上に直接適用することができるか、あるいはＲＧＢカラーフィルターを基板上に形成した後に適用することができる。
【０１７７】
US 5626796による、液晶ディスプレイ用のカラーフィルターの異なる実施態様では、黒色マトリックスはまた、ＲＧＢカラーフィルター要素を収容した基板に対して反対側の基板上に適用することができる（液晶層により前者と後者が分離される）。
【０１７８】
透明電極層が、ＲＧＢカラーフィルター要素及び（場合により）黒色マトリックスの適用後に蒸着されるならば、例えば、US 5650263に記載されるように、電極層の蒸着前に保護層として追加のオーバーコートフィルムをカラーフィルター層上に適用することができる。
【０１７９】
本発明の着色剤組成物は、上述の加工における違いにかかわらず、適用できる追加の層にかかわらず、そしてカラーフィルターのデザインの違いにかかわらず、カラーフィルターの製造用のカラー画素を生成させるために使用することができる。着色要素を形成するための本発明の組成物の使用は、このようなカラーフィルターの異なるデザイン及び製造工程に限定されると見なしてはならない。
【０１８０】
本発明のカラーフィルターは、陰極線（ＣＲＴ）又は好ましくはこれまで液晶ディスプレイ（ＬＣＤ）では使用されていないネオン管から知られているような、光源と一緒の使用に特に適している。結果は、赤色光に対する光線透過率が大きく上昇しており、更には顕著な着色剤の光安定性を示して優れている。高い色域を得ることができ、特に優れた透明性及び透過率によりＮＴＳＣ規格に合致させることができる。
【０１８１】
よって、本発明はまた、上述されるようなカラーフィルター、及び緑色又は赤色光を９０〜１００エネルギー％で放射する発光バックライト光源を含む、液晶ディスプレイに関する。
【０１８２】
適切な光源は、異なる分野の陰極線又はネオン管から、例えば、約５３０nmの最大可視発光強度を持つＰ１（Mori, Kakitani, Miyake, Yamaguchi, Okayama University of Science, Japan, Okayama Rika Daigaku Kiyo A[1994], 30A, 115-120を参照のこと）として、それ自体既知である。適切な光源は、特にＺｎ2ＳｉＯ4：Ｍｎを発光光源として含み、そしてこれは、例えば、ＵＶ光又は電子による衝撃により作動しうる。しかし、当業者であれば、同様の又はより良い性能を有する光源をも試してみるのは明らかであろう。対照的に、液晶ディスプレイにおいてこれまで使用されている発光光源（例えば、Ｆ１０のように、Ｌａ、Ｃｅ、Ｔｂ、Ｙｂ、Ｅｕ、Ｈｏ及び／又はＤｙに基づくもの）は、４８５及び５８０nmの望ましくない短辺発光と共に、約５４５nmの波長に非常に狭い最大発光を持つ。一般に、本緑色光源は、全部の組合せが白色光を放射するように、それぞれ青色及び赤色光源のような他の光源と組合せられる。先行技術の液晶ディスプレイ技術及びそれに使用される光源は、多くの本、刊行物及び特許から周知である；ごく少数例を挙げると、US 6,280,890又は上述の先行技術の文献を参照のこと（これら全ての内容は、引用例として本出願に取り込まれる）、又は「ＬＣＤ用のカラーフィルター」, Displays 14(2), 115-124 [1993]も参照のこと。
【０１８３】
本発明は更に、ディスプレイ及び／又は画像センサー応用のための上述のカラーフィルターの使用に関する。ディスプレイ応用は、好ましくはプラズマディスプレイ、有機／無機エレクトロルミネセントディスプレイ、電界放出ディスプレイ又は液晶ディスプレイである。画像センサー応用は、好ましくは電荷結合素子又はＣＭＯＳセンサーである。
【０１８４】
以下の実施例により、本発明の好ましい実施態様を更に説明するが、これらは本発明の範囲を限定するものではない。実施例において、全ての部は、特に断りない限り重量部である。
【０１８５】
実施例１  ピリミド［５，４−ｇ］プテリジン誘導体の合成
ピリミド［５，４−ｇ］プテリジン誘導体は、WO 98/18866、WO 99/55707、WO 00/31079及びWO 01/29040により合成した。
【０１８６】
例えば、２、４，６，８−テトラアミノピリミド［５，４−ｇ］プテリジンは、WO 01/29040の実施例３により合成したが、ここでこの反応は、水中でｐ−トルエンスルホン酸の存在下で行うことにより塩を得て、次に塩基で脱プロトン化した。
【０１８７】
実施例２  ポリ（メタクリル酸ベンジル−コ−メタクリル酸）の調製
メタクリル酸ベンジル２４ｇ、メタクリル酸６ｇ及びアゾビスイソブチロニトリル（ＡＩＢＮ）０．５２５ｇをプロピレングリコール１−モノメチルエーテル２−アセテート（ＰＧＭＥＡ）９０mlに溶解した。生じた反応混合物を８０℃に予熱した油浴に入れた。８０℃で窒素下で５時間撹拌後、生じた粘性溶液を室温に冷却して、更に精製することなく使用した。固形分は２５％であり、そしてメタクリル酸ベンジル：メタクリル酸比は、重量で８０：２０であった。
【０１８８】
実施例３  カラーフィルター用の分散フィルムの調製
以下の物質を３７mlスクリューボトルに導入した；
【表１】
2008514770.tif 000010
【０１８９】
実施例に使用した顔料：
ＴＡＰＰ：２，４，６，８−テトラアミノピリミド［５，４−ｇ］プテリジン
Ｃ．Ｉ．ピグメント・グリーン３６：リオノール・グリーン（Lionol Green）６ＹＫ、東洋インキ製造株式会社
Ｃ．Ｉ．ピグメント・イエロー１３８：パリオトール・イエロー（PALIOTOL YELLOW）Ｋ０９６１ＨＤ、バスフ（BASF）
Ｃ．Ｉ．ピグメント・イエロー１５０：クロモフタール・イエロー（CROMOPHTAL YELLOW）ＬＡ、チバ・スペシャルティ・ケミカルズ（Ciba Specialty Chemicals）
【０１９０】
実施例に使用した分散剤：
ＥＦＫＡ４３３０、ＥＦＫＡ４０４７：ＥＦＫＡ添加剤
ＤＢ１６１、ＤＢ１６２、ＤＢ１６３、ＤＢ１６８：ディスパービック添加剤
ＳＳ２４０００、ＳＳ３２５００、ＳＳ３７５００：ソルスパース添加剤
【０１９１】
ボトルは内部カップで密閉し、次に塗料調節機に３時間適用することにより、分散液を得た。
【０１９２】
こうして得られた分散液は、スピンコーティングを利用してガラス基板上に流し込んだが、ここで、回転速度を制御し、次に６０℃で１時間乾燥することにより、層厚を調整して所望のカラーポイント（標準Ｃ光による、観測２度）を有するフィルムが得られた。こうして得られた分散フィルムの光学特性は、分光計（ＵＶ−２５００ＰＣ、島津）により測定し、そしてカラーポイント（ＣＩＥ１９３１ｘ，ｙ色度図）は標準Ｃ光を用いて算出した。
【０１９３】
分散フィルムの層厚は、スタイラス表面プロファイラー（デックタック（Dektak）６Ｍ、アルバック社（ULVAC Inc.））の使用により測定した。
【０１９４】
表１：  緑色分散フィルムの光学特性
試料の顔料比及び層厚は、ｘ＝０．３００、ｙ＝０．５７０を与えるように調整した。
【０１９５】
【表２】
2008514770.tif 000011
【０１９６】
試料の顔料比及び層厚は、ｘ＝０．２９０、ｙ＝０．６００を与えるように調整したが、これは、ＴＶシステムの標準色として広く採用されるＥＢＵ規格である（図１）。
【０１９７】
【表３】
2008514770.tif 000012
【０１９８】
結果は、本発明のピリミドプテリジンが、固定ｘ及びｙ値でＰＹ１３８及びＰＹ１５０よりも高いＹ値及び薄い層厚を与えること、即ち、良好な色の濃さ及び良好な明度を示し、よってカラーフィルター応用に驚くほど適していることを示した。
【０１９９】
表２：  黄色分散フィルムの光学特性
試料の厚さは、ｙ＝０．５００を与えるように調整した（図２）。
【０２００】
【表４】
2008514770.tif 000013
【０２０１】
結果は、本発明のピリミドプテリジンが、固定ｙ値でＰＹ１３８及びＰＹ１５０よりも高いＹ値及び薄い層厚を与えること、即ち、良好な色の濃さ及び良好な明度を示し、よってカラーフィルター応用に驚くほど適していることを示した。
【０２０２】
実施例４  ２，４，６，８−テトラアミノピリミド［５，４−ｇ］プテリジンの微粉化
実施例１から得られた２，４，６，８−テトラアミノピリミド［５，４−ｇ］プテリジン（ＴＡＰＰ）を、以下の条件下で４０rpmで０．７５リットルの能力を持つ実験室の混練機（ＬＵＫ−０７５、ウェルナー・プフライデラー（Werner&Pfleiderer））を用いて加塩練圧により微粉化した。
【０２０３】
【表５】
2008514770.tif 000014
【０２０４】
混練後、塊を３リットルのツールビーカーに２リットルの脱イオン水と共に入れて、実験室のミキサーで３時間撹拌し、生じた混合物をブフナーロート上に放出し、濾液が無塩になるまでロート内の物質を脱イオン水で洗浄した。この生成物を８０℃で１５時間乾燥し、次に０．３mmのメッシュサイズの篩にかけた。
【０２０５】
こうして得られた顔料は、透過型電子顕微鏡により確認して０．１μm未満になるまで充分に微粉化した。図３は、実施例４−３の顕微鏡写真を示す。
【０２０６】
微粉化生成物は、実施例３と同じやり方でカラーフィルター試験に適用した。更に、カラーフィルターのコントラスト比を、階調計（ＣＴ−１、壺坂電機）の使用により測定した。分散液を製造するために使用した分散剤は、エフカ・アディティブスのＥＦＫＡシリーズ、ビック化学（BYK Chemie）のディスパービック（ＤＢ）シリーズ、ルーブリゾールのソルスパース（ＳＳ）シリーズ並びに味の素ファインテクノのアジスパー（Ajisper）ＰＢ及びＰＡシリーズである。結果は、表３及び４に要約した。
【０２０７】
表３：  緑色分散フィルムの光学特性
ＰＧ３６／微粉化ＴＡＰＰ比は、７０／３０に固定して、試料の層厚は、ｙ＝０．５７０を与えるように調整した。
【０２０８】
【表６】
2008514770.tif 000015
2008514770.tif 000016
【０２０９】
表４：  微粉化ＴＡＰＰ分散フィルムの光学特性
試料の厚さは、ｙ＝０．５０５を与えるように調整した。
【０２１０】
【表７】
2008514770.tif 000017
【０２１１】
結果は、０．１μm未満に微粉化し、場合により更に添加剤で処理した、本発明のピリミドプテリジンが、カラーフィルター応用に特に適していることを示した。
【０２１２】
実施例５  ピリミド［５，４−ｇ］プテリジンよりなる赤色カラーフィルターの調製
実施例４で微粉化された２，４，６，８−テトラアミノピリミド［５，４−ｇ］プテリジン（ＴＡＰＰ）を、赤色カラーフィルターに採用した。
【０２１３】
この実施例に使用した顔料：
Ｃ．Ｉ．ピグメント・レッド２５４：  イルガフォア（IRGAPHORE）・レッドＢＴ−ＣＦ、チバ・スペシャルティ・ケミカルズ
Ｃ．Ｉ．ピグメント・イエロー１３９：  イルガフォア・イエロー２Ｒ−ＣＦ、チバ・スペシャルティ・ケミカルズ
【０２１４】
カラーフィルター試験は、実施例３と同じやり方で行った。結果は、表５に要約した。
【０２１５】
表５：  赤色分散フィルムの光学特性
試料の顔料比及び層厚は、ｘ＝０．６１０及びｙ＝０．３３３を与えるように調整した（図４）。
【０２１６】
【表８】
2008514770.tif 000018
【０２１７】
結果は、本発明のピリミドプテリジンが、固定ｘ及びｙ値でＰＹ１３９よりも高いＹ値及び薄い層厚を与えること、即ち、良好な明度及び色の濃さを示し、よって赤色カラーフィルター応用に驚くほど適していることを示した。
【図面の簡単な説明】
【０２１８】
【図１】図１は、緑色分散フィルムの光学特性を示すグラフである。
【図２】図２は、黄色分散フィルムの光学特性を示すグラフである。
【図３】図３は、実施例４−３の顕微鏡写真である。
【図４】図４は、赤色分散フィルムの光学特性を示すグラフである。
【図１】
2008514770.tif 000023
【図２】
2008514770.tif 000024
【図４】
2008514770.tif 000025
【図３】
2008514770.tif 000026
【国際調査報告】
2008514770.tif 000027
2008514770.tif 000028
2008514770.tif 000029